(57)【要約】  量子ドット蛍光体及び分散質を含み、かつ粘度が３５００ｍＰａ・ｓ以上である樹脂組成物を準備する工程と、前記樹脂組成物を用いて樹脂組成物層を形成する工程と、前記樹脂組成物層を硬化させて樹脂硬化物を得る工程とを有する、波長変換部材の製造方法。
2019064587.tif 000002
【特許請求の範囲】
【請求項１】
量子ドット蛍光体及び分散質を含み、かつ粘度が３５００ｍＰａ・ｓ以上である樹脂組成物を準備する工程と、
前記樹脂組成物を用いて樹脂組成物層を形成する工程と、
前記樹脂組成物層を硬化させて樹脂硬化物を得る工程とを有する、波長変換部材の製造方法。
【請求項２】
前記樹脂組成物がアルキレンオキシ基及び重合性反応基を有するアルキレンオキシ基含有化合物を含む、請求項１に記載の波長変換部材の製造方法。
【請求項３】
前記アルキレンオキシ基含有化合物がエステル基を有する、請求項２に記載の波長変換部材の製造方法。
【請求項４】
前記アルキレンオキシ基含有化合物が重合性反応基を２個以上有する、請求項２又は請求項３に記載の波長変換部材の製造方法。
【請求項５】
前記アルキレンオキシ基含有化合物がビスフェノール構造を有する、請求項２〜請求項４のいずれか１項に記載の波長変換部材の製造方法。
【請求項６】
前記アルキレンオキシ基含有化合物が、２個〜３０個の前記アルキレンオキシ基を有する、請求項２〜請求項５のいずれか１項に記載の波長変換部材の製造方法。
【請求項７】
前記樹脂組成物が、多官能チオール化合物及び（メタ）アリル化合物を含む請求項１〜請求項６のいずれか１項に記載の波長変換部材の製造方法。
【請求項８】
前記分散質が、変性シリコーンを含み、
前記樹脂硬化物が、変性シリコーン由来の構造を有する、請求項１〜請求項７のいずれか１項に記載の波長変換部材の製造方法。
【請求項９】
動的粘弾性測定により周波数１０Ｈｚの条件で測定した前記樹脂硬化物のガラス転移温度が４０℃以上である、請求項１〜請求項８のいずれか１項に記載の波長変換部材の製造方法。
【請求項１０】
前記量子ドット蛍光体が、Ｃｄ及びＩｎの少なくとも一方を含む化合物を含む、請求項１〜請求項９のいずれか１項に記載の波長変換部材の製造方法。
【請求項１１】
前記樹脂組成物層を形成する工程は、前記樹脂組成物を第一の基材上に付与して前記樹脂組成物層を形成する工程であり、
前記樹脂硬化物を得る工程の前に、前記樹脂組成物層における前記第一の基材が設けられた側の反対側に第二の基材を設ける工程を更に有する請求項１〜請求項１０のいずれか１項に記載の波長変換部材の製造方法。
【請求項１２】
海部と島部とを含む海島構造を有する樹脂硬化物を備え、
前記島部が量子ドット蛍光体を内包し、
前記島部の径の標準偏差が１．５μｍ以下である、波長変換部材。
【請求項１３】
前記樹脂硬化物がアルキレンオキシ基及び重合性反応基を有するアルキレンオキシ基含有化合物に由来の構造を有する請求項１２に記載の波長変換部材。
【請求項１４】
前記アルキレンオキシ基含有化合物がエステル基を有する、請求項１３に記載の波長変換部材。
【請求項１５】
前記アルキレンオキシ基含有化合物が重合性反応基を２個以上有する、請求項１３又は請求項１４に記載の波長変換部材。
【請求項１６】
前記アルキレンオキシ基含有化合物がビスフェノール構造を有する、請求項１３〜請求項１５のいずれか１項に記載の波長変換部材。
【請求項１７】
前記アルキレンオキシ基含有化合物が、２個〜３０個の前記アルキレンオキシ基を有する、請求項１３〜請求項１６のいずれか１項に記載の波長変換部材。
【請求項１８】
前記樹脂硬化物が、変性シリコーン由来の構造を有する、請求項１２〜請求項１７のいずれか１項に記載の波長変換部材。
【請求項１９】
前記変性シリコーンがアミノ変性シリコーンを含む、請求項１８に記載の波長変換部材。
【請求項２０】
動的粘弾性測定により周波数１０Ｈｚの条件で測定した前記樹脂硬化物のガラス転移温度が４０℃以上である、請求項１２〜請求項１９のいずれか１項に記載の波長変換部材。
【請求項２１】
前記量子ドット蛍光体が、Ｃｄ及びＩｎの少なくとも一方を含む化合物を含む、請求項１２〜請求項２０のいずれか１項に記載の波長変換部材。
【請求項２２】
被覆材を備え、
前記被覆材により、前記樹脂硬化物の少なくとも一部が被覆された、請求項１２〜請求項２１のいずれか１項に記載の波長変換部材。
【請求項２３】
前記被覆材が酸素及び水の少なくとも一方に対するバリア性を有する、請求項２２に記載の波長変換部材。
【請求項２４】
請求項１２〜請求項２３のいずれか１項に記載の波長変換部材と、光源とを備えるバックライトユニット。
【請求項２５】
請求項２４に記載のバックライトユニットを備える、画像表示装置。
【請求項２６】
アルキレンオキシ基及び重合性反応基を有するアルキレンオキシ基含有化合物、多官能チオール化合物、（メタ）アリル化合物、量子ドット蛍光体及び分散質を含む、波長変換部材用樹脂組成物。
【請求項２７】
粘度が３５００ｍＰａ・ｓ以上である、請求項２６に記載の波長変換部材用樹脂組成物。
【請求項２８】
前記アルキレンオキシ基含有化合物がエステル基を有する、請求項２６又は請求項２７に記載の波長変換部材用樹脂組成物。
【請求項２９】
前記アルキレンオキシ基含有化合物が重合性反応基を２個以上有する、請求項２６〜請求項２８のいずれか１項に記載の波長変換部材用樹脂組成物。
【請求項３０】
前記アルキレンオキシ基含有化合物がビスフェノール構造を有する、請求項２６〜請求項２９のいずれか１項に記載の波長変換部材用樹脂組成物。
【請求項３１】
前記アルキレンオキシ基含有化合物が、２個〜３０個の前記アルキレンオキシ基を有する、請求項２６〜請求項３０のいずれか１項に記載の波長変換部材用樹脂組成物。
【請求項３２】
前記分散質が、アミノ変性シリコーンを含む、請求項２６〜請求項３１のいずれか１項に記載の波長変換部材用樹脂組成物。
【請求項３３】
前記量子ドット蛍光体が、Ｃｄ及びＩｎの少なくとも一方を含む化合物を含む、請求項２６〜請求項３２のいずれか１項に記載の波長変換部材用樹脂組成物。
【請求項３４】
量子ドット蛍光体及び分散質を含み、かつ粘度が３５００ｍＰａ・ｓ以上である、波長変換部材用樹脂組成物。
【請求項３５】
請求項２６〜請求項３４のいずれか１項に記載の波長変換部材用樹脂組成物を硬化させた樹脂硬化物。
【請求項３６】
動的粘弾性測定により周波数１０Ｈｚの条件で測定したガラス転移温度が４０℃以上である、請求項３５に記載の樹脂硬化物。
【発明の詳細な説明】
【技術分野】
【０００１】
本開示は、波長変換部材の製造方法、波長変換部材、バックライトユニット、画像表示装置、波長変換部材用樹脂組成物及び樹脂硬化物に関する。
【背景技術】
【０００２】
近年、液晶表示装置等の画像表示装置の分野においては、ディスプレイの色再現性を向上させることが求められており、色再現性を向上させる手段として、量子ドット蛍光体を含む波長変換部材が注目を集めている（例えば、特許文献１及び２参照）。【０００３】
量子ドット蛍光体を含む波長変換部材は、例えば、画像表示装置のバックライトユニットに配置される。赤色光を発光する量子ドット蛍光体及び緑色光を発光する量子ドット蛍光体を含む波長変換部材を用いる場合、波長変換部材に対して励起光としての青色光を照射すると、量子ドット蛍光体から発光された赤色光及び緑色光と、波長変換部材を透過した青色光とにより、白色光を得ることができる。量子ドット蛍光体を含む波長変換部材の開発により、ディスプレイの色再現性は、従来のＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）比７２％からＮＴＳＣ比１００％へと拡大している。【０００４】
量子ドット蛍光体を含む波長変換部材は、通常、量子ドット蛍光体を含む硬化性組成物を硬化させた硬化物を有する。硬化性組成物としては熱硬化型及び光硬化型があり、生産性の点からは光硬化型の硬化性組成物が好ましく用いられる。
【先行技術文献】
【特許文献】
【０００５】
【特許文献１】特表２０１３−５４４０１８号公報
【特許文献２】国際公開第２０１６／０５２６２５号
【発明の概要】
【発明が解決しようとする課題】
【０００６】
特許文献１及び２に記載の量子ドット蛍光体を含む波長変換部材では、発光強度が低下する場合がある。【０００７】
本発明の一形態では、量子ドット蛍光体を含み、発光強度に優れる波長変換部材の製造方法、その波長変換部材、その波長変換部材を用いたバックライトユニット及び画像表示装置、並びにその波長変換部材の製造に用いる波長変換部材用樹脂組成物及び樹脂硬化物を提供することを目的とする。
【課題を解決するための手段】
【０００８】
前記課題を達成するための具体的手段は以下の通りである。
＜１＞  量子ドット蛍光体及び分散質を含み、かつ粘度が３５００ｍＰａ・ｓ以上である樹脂組成物を準備する工程と、前記樹脂組成物を用いて樹脂組成物層を形成する工程と、前記樹脂組成物層を硬化させて樹脂硬化物を得る工程とを有する、波長変換部材の製造方法。
＜２＞  前記樹脂組成物がアルキレンオキシ基及び重合性反応基を有するアルキレンオキシ基含有化合物を含む、＜１＞に記載の波長変換部材の製造方法。
＜３＞  前記アルキレンオキシ基含有化合物がエステル基を有する、＜２＞に記載の波長変換部材の製造方法。
＜４＞  前記アルキレンオキシ基含有化合物が重合性反応基を２個以上有する、＜２＞又は＜３＞に記載の波長変換部材の製造方法。
＜５＞  前記アルキレンオキシ基含有化合物がビスフェノール構造を有する、＜２＞〜＜４＞のいずれか１つに記載の波長変換部材の製造方法。
＜６＞  前記アルキレンオキシ基含有化合物が、２個〜３０個の前記アルキレンオキシ基を有する、＜２＞〜＜５＞のいずれか１つに記載の波長変換部材の製造方法。
＜７＞  前記樹脂組成物が、多官能チオール化合物及び（メタ）アリル化合物を含む＜１＞〜＜６＞のいずれか１つに記載の波長変換部材の製造方法。
＜８＞  前記分散質が、変性シリコーンを含み、前記樹脂硬化物が、変性シリコーン由来の構造を有する、＜１＞〜＜７＞のいずれか１つに記載の波長変換部材の製造方法。
＜９＞  動的粘弾性測定により周波数１０Ｈｚの条件で測定した前記樹脂硬化物のガラス転移温度が４０℃以上である、＜１＞〜＜８＞のいずれか１つに記載の波長変換部材の製造方法。
＜１０＞  前記量子ドット蛍光体が、Ｃｄ及びＩｎの少なくとも一方を含む化合物を含む、＜１＞〜＜９＞のいずれか１つに記載の波長変換部材の製造方法。
＜１１＞  前記樹脂組成物層を形成する工程は、前記樹脂組成物を第一の基材上に付与して前記樹脂組成物層を形成する工程であり、前記樹脂硬化物を得る工程の前に、前記樹脂組成物層における前記第一の基材が設けられた側の反対側に第二の基材を設ける工程を更に有する＜１＞〜＜１０＞のいずれか１つに記載の波長変換部材の製造方法。【０００９】
＜１２＞  海部と島部とを含む海島構造を有する樹脂硬化物を備え、前記島部が量子ドット蛍光体を内包し、前記島部の径の標準偏差が１．５μｍ以下である、波長変換部材。
＜１３＞  前記樹脂硬化物がアルキレンオキシ基及び重合性反応基を有するアルキレンオキシ基含有化合物に由来の構造を有する＜１２＞に記載の波長変換部材。
＜１４＞  前記アルキレンオキシ基含有化合物がエステル基を有する、＜１３＞に記載の波長変換部材。
＜１５＞  前記アルキレンオキシ基含有化合物が重合性反応基を２個以上有する、＜１３＞又は＜１４＞に記載の波長変換部材。
＜１６＞  前記アルキレンオキシ基含有化合物がビスフェノール構造を有する、＜１３＞〜＜１５＞のいずれか１つに記載の波長変換部材。
＜１７＞  前記アルキレンオキシ基含有化合物が、２個〜３０個の前記アルキレンオキシ基を有する、＜１３＞〜＜１６＞のいずれか１つに記載の波長変換部材。
＜１８＞  前記樹脂硬化物が、変性シリコーン由来の構造を有する、＜１２＞〜＜１７＞のいずれか１つに記載の波長変換部材。
＜１９＞  前記変性シリコーンがアミノ変性シリコーンを含む、＜１８＞に記載の波長変換部材。
＜２０＞  動的粘弾性測定により周波数１０Ｈｚの条件で測定した前記樹脂硬化物のガラス転移温度が４０℃以上である、＜１２＞〜＜１９＞のいずれか１つに記載の波長変換部材。
＜２１＞  前記量子ドット蛍光体が、Ｃｄ及びＩｎの少なくとも一方を含む化合物を含む、＜１２＞〜＜２０＞のいずれか１つに記載の波長変換部材。
＜２２＞  被覆材を備え、前記被覆材により、前記樹脂硬化物の少なくとも一部が被覆された、＜１２＞〜＜２１＞のいずれか１つに記載の波長変換部材。
＜２３＞  前記被覆材が酸素及び水の少なくとも一方に対するバリア性を有する、＜２２＞に記載の波長変換部材。【００１０】
＜２４＞  ＜１２＞〜＜２３＞のいずれか１つに記載の波長変換部材と、光源とを備えるバックライトユニット。【００１１】
＜２５＞  ＜２４＞に記載のバックライトユニットを備える、画像表示装置。【００１２】
＜２６＞  アルキレンオキシ基及び重合性反応基を有するアルキレンオキシ基含有化合物、多官能チオール化合物、（メタ）アリル化合物、量子ドット蛍光体及び分散質を含む、波長変換部材用樹脂組成物。
＜２７＞  粘度が３５００ｍＰａ・ｓ以上である、＜２６＞に記載の波長変換部材用樹脂組成物。
＜２８＞  前記アルキレンオキシ基含有化合物がエステル基を有する、＜２６＞又は＜２７＞に記載の波長変換部材用樹脂組成物。
＜２９＞  前記アルキレンオキシ基含有化合物が重合性反応基を２個以上有する、＜２６＞〜＜２８＞のいずれか１つに記載の波長変換部材用樹脂組成物。
＜３０＞  前記アルキレンオキシ基含有化合物がビスフェノール構造を有する、＜２６＞〜＜２９＞のいずれか１つに記載の波長変換部材用樹脂組成物。
＜３１＞  前記アルキレンオキシ基含有化合物が、２個〜３０個の前記アルキレンオキシ基を有する、＜２６＞〜＜３０＞のいずれか１つに記載の波長変換部材用樹脂組成物。
＜３２＞  前記分散質が、アミノ変性シリコーンを含む、＜２６＞〜＜３１＞のいずれか１つに記載の波長変換部材用樹脂組成物。
＜３３＞  前記量子ドット蛍光体が、Ｃｄ及びＩｎの少なくとも一方を含む化合物を含む、＜２６＞〜＜３２＞のいずれか１つに記載の波長変換部材用樹脂組成物。
＜３４＞  量子ドット蛍光体及び分散質を含み、かつ粘度が３５００ｍＰａ・ｓ以上である、波長変換部材用樹脂組成物。【００１３】
＜３５＞  ＜２６＞〜＜３４＞のいずれか１つに記載の波長変換部材用樹脂組成物を硬化させた樹脂硬化物。
＜３６＞  動的粘弾性測定により周波数１０Ｈｚの条件で測定したガラス転移温度が４０℃以上である、＜３５＞に記載の樹脂硬化物。
【発明の効果】
【００１４】
本発明の一形態によれば、量子ドット蛍光体を含み、発光強度に優れる波長変換部材の製造方法、その波長変換部材、その波長変換部材を用いたバックライトユニット及び画像表示装置、並びにその波長変換部材の製造に用いる波長変換部材用樹脂組成物及び樹脂硬化物を提供することができる。
【図面の簡単な説明】
【００１５】
【図１】本開示の波長変換部材の概略構成の一例を示す模式断面図である。
【図２】本開示のバックライトユニットの概略構成の一例を示す図である。
【図３】本開示の液晶表示装置の概略構成の一例を示す図である。
【発明を実施するための形態】
【００１６】
以下、本発明を実施するための形態について詳細に説明する。但し、本発明は以下の実施形態に限定されない。以下の実施形態において、その構成要素（要素ステップ等も含む）は、特に明示した場合を除き、必須ではない。数値及びその範囲についても同様であり、本発明を制限するものではない。
本開示において「〜」を用いて示された数値範囲には、「〜」の前後に記載される数値がそれぞれ最小値及び最大値として含まれる。
本開示中に段階的に記載されている数値範囲において、１つの数値範囲で記載された上限値又は下限値は、他の段階的な記載の数値範囲の上限値又は下限値に置き換えてもよい。また、本開示中に記載されている数値範囲において、その数値範囲の上限値又は下限値は、実施例に示されている値に置き換えてもよい。
本開示において各成分は該当する物質を複数種含んでいてもよい。組成物中及び波長変換部材中に各成分に該当する物質が複数種存在する場合、各成分の含有率又は含有量は、特に断らない限り、組成物中及び波長変換部材中に存在する当該複数種の物質の合計の含有率又は含有量を意味する。
本開示において「層」又は「膜」との語には、当該層又は膜が存在する領域を観察したときに、当該領域の全体に形成されている場合に加え、当該領域の一部にのみ形成されている場合も含まれる。
本開示において「積層」との語は、層を積み重ねることを示し、二以上の層が結合されていてもよく、二以上の層が着脱可能であってもよい。
本開示において「（メタ）アリル」とはアリル又はメタリルを意味し、「（メタ）アクリル」とはアクリル又はメタクリルを意味し、「（メタ）アクリロイル」とはアクリロイル又はメタクリロイルを意味し、「（メタ）アクリレート」とはアクリレート又はメタクリレートを意味する。
本開示において、（メタ）アリル化合物は、分子中に（メタ）アリル基を有する化合物を意味し、（メタ）アクリル化合物は、分子中に（メタ）アクリロイル基を有する化合物を意味する。分子中に（メタ）アリル基及び（メタ）アクリロイル基の両方を有する化合物は、便宜上、（メタ）アリル化合物に分類するものとする。
また、本開示において、チオール基及びアルキレンオキシ基の両方を含む化合物は、チオール化合物に分類するものとする。
また、本開示において、（メタ）アリル基及びアルキレンオキシ基の両方を含む化合物は、（メタ）アリル化合物に分類するものとする。
また、本開示において、（メタ）アクリル基及びアルキレンオキシ基の両方を含む化合物は、アルキレンオキシ基含有化合物に分類するものとする。
また、本開示において、エステル基におけるカルボニル基に結合した酸素及び水酸基における酸素は、アルキレンオキシ基における酸素に分類しないものとする。
【００１７】
［波長変換部材の製造方法］
本開示の波長変換部材の製造方法は、量子ドット蛍光体及び分散質を含み、かつ粘度が３５００ｍＰａ・ｓ以上である樹脂組成物を準備する工程と、前記樹脂組成物を用いて樹脂組成物層を形成する工程と、前記樹脂組成物層を硬化させて樹脂硬化物を得る工程とを有する。
【００１８】
本発明者らは、前述の樹脂組成物を用いることにより、発光強度に優れる波長変換部材を製造できることを見出した。その理由は以下のように推察される。
通常、樹脂組成物に含まれる量子ドット蛍光体の量を調節して波長変換部材のＷｈｉｔｅ  Ｐｏｉｎｔ（ｘ，ｙ）を決定する。例えば、量子ドット蛍光体の量を多くすることにより、Ｗｈｉｔｅ  Ｐｏｉｎｔ（ｘ，ｙ）は上昇する傾向にある。また、このＷｈｉｔｅ  Ｐｏｉｎｔ（ｘ，ｙ）は樹脂組成物における分散質の分散状態により変化し、具体的には、分散質の分散性が低い場合にＷｈｉｔｅ  Ｐｏｉｎｔ（ｘ，ｙ）は低下する傾向にあり、分散質の分散性が高い場合にＷｈｉｔｅ  Ｐｏｉｎｔ（ｘ，ｙ）は上昇する傾向にある。そのため、分散質の分散性を高めて、少量の量子ドット蛍光体であっても高いＷｈｉｔｅ  Ｐｏｉｎｔ（ｘ，ｙ）を発現することが好ましい。ここで、樹脂組成物の粘度を３５００ｍＰａ・ｓ以上と比較的高い値にすることにより、各成分の混合物を撹拌してエマルションである樹脂組成物を準備する際、凝集による分散質の合一が抑制されるため、分散質の高い分散性が維持され、波長変換部材について高いＷｈｉｔｅ  Ｐｏｉｎｔ（ｘ，ｙ）が得られると考えられる。
波長変換部材のＷｈｉｔｅ  Ｐｏｉｎｔ（ｘ，ｙ）は、波長変換部材の輝度とも相関があり、Ｗｈｉｔｅ  Ｐｏｉｎｔ（ｘ，ｙ）が高ければ輝度も高い傾向にあり、波長変換部材の発光強度に優れる。
【００１９】
また、本開示の樹脂組成物及び本開示の波長変換部材では、発光強度に優れる点から、分散質は量子ドット蛍光体を内包していてもよく、分散質中にて量子ドット蛍光体が分散していることが好ましい。
なお、本開示の樹脂組成物及び本開示の波長変換部材では、分散質内に全ての量子ドット蛍光体が存在する構成に限定されず、分散質の外部に少なくとも一つの量子ドット蛍光体が存在していてもよく、少なくとも一つの量子ドット蛍光体の一部が分散質の外部に存在していてもよい。
【００２０】
本開示の波長変換部材の製造方法は、量子ドット蛍光体及び分散質を含み、かつ粘度が３５００ｍＰａ・ｓ以上である樹脂組成物を準備する工程を含む。例えば、樹脂組成物に含まれる各成分の混合物を撹拌することにより、前述の樹脂組成物を得ることができる。
なお、得られた樹脂組成物は、後述の樹脂成分に分散質が分散したエマルションであってもよく、好ましくは、樹脂組成物中に量子ドット蛍光体を内包した分散質が分散したエマルションであってもよい。
【００２１】
本開示の波長変換部材の製造方法は、前述の樹脂組成物を用いて樹脂組成物層を形成する工程を含む。例えば、前述の樹脂組成物を基材に付与して基材上に樹脂組成物層を形成してもよい。
【００２２】
樹脂組成物の付与方法は特に制限されず、ダイコーティング法、カーテンコーティング法、エクストルージョンコーティング法、ロッドコーティング法、ロールコーティング法等が挙げられる。
【００２３】
本開示の波長変換部材の製造方法は、前述の樹脂組成物層を硬化させて樹脂硬化物を得る工程を含む。樹脂硬化物は、前述の樹脂組成物層に対し、必要に応じて乾燥処理を行った後、紫外線等の活性エネルギー線を照射することにより得ることができる。
【００２４】
＜樹脂組成物＞
本開示の波長変換部材の製造方法にて用いる樹脂組成物は、量子ドット蛍光体及び分散質を含み、かつ粘度が３５００ｍＰａ・ｓ以上である。
また、樹脂組成物は、量子ドット蛍光体及び分散質とともに樹脂成分（分散質を除く）を含み、具体的には、アルキレンオキシ基含有化合物、多官能チオール化合物、（メタ）アリル化合物、（メタ）アクリル化合物、単官能チオール化合物、二官能以上のエポキシ化合物等の樹脂成分を含んでいてもよい。
また、樹脂組成物は、光重合開始剤、液状媒体、その他の成分等を含んでいてもよい。
以下、樹脂組成物に含まれ得る各成分について説明する。
【００２５】
（量子ドット蛍光体）
本開示の樹脂組成物は、量子ドット蛍光体を含む。量子ドット蛍光体としては特に制限されず、ＩＩ−ＶＩ族化合物、ＩＩＩ−Ｖ族化合物、ＩＶ−ＶＩ族化合物、及びＩＶ族化合物からなる群より選択される少なくとも１種を含む粒子が挙げられる。発光効率の点からは、量子ドット蛍光体は、Ｃｄ及びＩｎの少なくとも一方を含む化合物を含むことが好ましい。
【００２６】
ＩＩ−ＶＩ族化合物の具体例としては、ＣｄＳｅ、ＣｄＴｅ、ＣｄＳ、ＺｎＳ、ＺｎＳｅ、ＺｎＴｅ、ＺｎＯ、ＨｇＳ、ＨｇＳｅ、ＨｇＴｅ、ＣｄＳｅＳ、ＣｄＳｅＴｅ、ＣｄＳＴｅ、ＺｎＳｅＳ、ＺｎＳｅＴｅ、ＺｎＳＴｅ、ＨｇＳｅＳ、ＨｇＳｅＴｅ、ＨｇＳＴｅ、ＣｄＺｎＳ、ＣｄＺｎＳｅ、ＣｄＺｎＴｅ、ＣｄＨｇＳ、ＣｄＨｇＳｅ、ＣｄＨｇＴｅ、ＨｇＺｎＳ、ＨｇＺｎＳｅ、ＨｇＺｎＴｅ、ＣｄＺｎＳｅＳ、ＣｄＺｎＳｅＴｅ、ＣｄＺｎＳＴｅ、ＣｄＨｇＳｅＳ、ＣｄＨｇＳｅＴｅ、ＣｄＨｇＳＴｅ、ＨｇＺｎＳｅＳ、ＨｇＺｎＳｅＴｅ、ＨｇＺｎＳＴｅ等が挙げられる。
ＩＩＩ−Ｖ族化合物の具体例としては、ＧａＮ、ＧａＰ、ＧａＡｓ、ＧａＳｂ、ＡｌＮ、ＡｌＰ、ＡｌＡｓ、ＡｌＳｂ、ＩｎＮ、ＩｎＰ、ＩｎＡｓ、ＩｎＳｂ、ＧａＮＰ、ＧａＮＡｓ、ＧａＮＳｂ、ＧａＰＡｓ、ＧａＰＳｂ、ＡｌＮＰ、ＡｌＮＡｓ、ＡｌＮＳｂ、ＡｌＰＡｓ、ＡｌＰＳｂ、ＩｎＮＰ、ＩｎＮＡｓ、ＩｎＮＳｂ、ＩｎＰＡｓ、ＩｎＰＳｂ、ＧａＡｌＮＰ、ＧａＡｌＮＡｓ、ＧａＡｌＮＳｂ、ＧａＡｌＰＡｓ、ＧａＡｌＰＳｂ、ＧａＩｎＮＰ、ＧａＩｎＮＡｓ、ＧａＩｎＮＳｂ、ＧａＩｎＰＡｓ、ＧａＩｎＰＳｂ、ＩｎＡｌＮＰ、ＩｎＡｌＮＡｓ、ＩｎＡｌＮＳｂ、ＩｎＡｌＰＡｓ、ＩｎＡｌＰＳｂ等が挙げられる。
ＩＶ−ＶＩ族化合物の具体例としては、ＳｎＳ、ＳｎＳｅ、ＳｎＴｅ、ＰｂＳ、ＰｂＳｅ、ＰｂＴｅ、ＳｎＳｅＳ、ＳｎＳｅＴｅ、ＳｎＳＴｅ、ＰｂＳｅＳ、ＰｂＳｅＴｅ、ＰｂＳＴｅ、ＳｎＰｂＳ、ＳｎＰｂＳｅ、ＳｎＰｂＴｅ、ＳｎＰｂＳＳｅ、ＳｎＰｂＳｅＴｅ、ＳｎＰｂＳＴｅ等が挙げられる。
ＩＶ族化合物の具体例としては、Ｓｉ、Ｇｅ、ＳｉＣ、ＳｉＧｅ等が挙げられる。
【００２７】
量子ドット蛍光体としては、コアシェル構造を有するものが好ましい。コア部を構成する化合物のバンドギャップよりもシェル層を構成する化合物のバンドギャップを広くすることで、量子ドット蛍光体の量子効率をより向上させることが可能となる。コア部及びシェル層の組み合わせ（コア部／シェル層）としては、ＣｄＳｅ／ＺｎＳ、ＩｎＰ／ＺｎＳ、ＰｂＳｅ／ＰｂＳ、ＣｄＳｅ／ＣｄＳ、ＣｄＴｅ／ＣｄＳ、ＣｄＴｅ／ＺｎＳ等が挙げられる。
【００２８】
また、量子ドット蛍光体としては、シェル層が多層構造である、いわゆるコアマルチシェル構造を有するものであってもよい。バンドギャップの広いコア部にバンドギャップの狭いシェル層を１層又は２層以上積層し、更にこのシェル層の上にバンドギャップの広いシェル層を積層することで、量子ドット蛍光体の量子効率を更に向上させることが可能となる。
【００２９】
本開示の樹脂組成物は、１種類の量子ドット蛍光体を単独で含んでいてもよく、２種類以上の量子ドット蛍光体を含んでいてもよい。
２種類以上の量子ドット蛍光体を含む態様としては、例えば、成分は異なるものの平均粒子径を同じくする量子ドット蛍光体を２種類以上含む態様、平均粒子径は異なるものの成分を同じくする量子ドット蛍光体を２種類以上含む態様、並びに成分及び平均粒子径の異なる量子ドット蛍光体を２種類以上含む態様が挙げられる。量子ドット蛍光体の成分及び平均粒子径の少なくとも一方を変更することで、量子ドット蛍光体の発光中心波長を変更することができる。
【００３０】
例えば、本開示の樹脂組成物は、５２０ｎｍ〜５６０ｎｍの緑色の波長域に発光中心波長を有する量子ドット蛍光体Ｇと、６００ｎｍ〜６８０ｎｍの赤色の波長域に発光中心波長を有する量子ドット蛍光体Ｒとを含んでいてもよい。量子ドット蛍光体Ｇと量子ドット蛍光体Ｒとを含む樹脂組成物に対して４３０ｎｍ〜４８０ｎｍの青色の波長域の励起光を照射すると、量子ドット蛍光体Ｇ及び量子ドット蛍光体Ｒからそれぞれ緑色光及び赤色光が発光される。その結果、量子ドット蛍光体Ｇ及び量子ドット蛍光体Ｒから発光される緑色光及び赤色光と、樹脂組成物を透過する青色光とにより、白色光を得ることができる。
【００３１】
本開示の樹脂組成物中の量子ドット蛍光体の含有率は、樹脂組成物の全量に対して、例えば、０．０１質量％〜１．０質量％であることが好ましく、０．０５質量％〜０．５質量％であることがより好ましく、０．１質量％〜０．５質量％であることが更に好ましい。量子ドット蛍光体の含有率が０．０１質量％以上であると、励起光を照射する際に充分な発光強度が得られる傾向にあり、量子ドット蛍光体の含有率が１．０質量％以下であると、量子ドット蛍光体の凝集が抑えられる傾向にある。
【００３２】
（分散質）
本開示の樹脂組成物は、分散質を含む。分散質としては、樹脂組成物中にて分散可能なものであれば限定されず、変性シリコーン、ジメチルシリコーン、メチルフェニルシリコーン、メチルハイドロジェンシリコーン、グリセリン脂肪酸エステル、界面活性ポリオール等が挙げられる。中でも、変性シリコーンが好ましい。
分散質としては、１種類を単独で用いてもよく、２種類以上を併用してもよい。
【００３３】
変性シリコーンとしては、アミノ変性シリコーン、フェノール変性シリコーン、フッ素変性シリコーン、エポキシ変性シリコーン、カルボキシ変性シリコーン、カルビノール変性シリコーン、メルカプト変性シリコーン、異種官能基変性シリコーン、ポリエーテル変性シリコーン、メチルスチリル変性シリコーン、親水性特殊変性シリコーン、高級アルコキシ変性シリコーン、高級脂肪酸変性シリコーン等が挙げられる。中でも、光拡散性及び量子ドット蛍光体の分散性の点から、アミノ変性シリコーンが好ましい。
【００３４】
樹脂組成物中の分散質の含有率は、樹脂組成物の全量に対して、例えば、１質量％〜１０質量％であることが好ましく、３質量％〜７質量％であることがより好ましく、３質量％〜５質量％であることが更に好ましい。分散質の含有率が１質量％以上であると、波長変換部材の発光強度が向上する傾向にあり、分散質の含有率が１０質量％以下であると、エマルションの凝集が抑えられる傾向にある。
【００３５】
また、樹脂組成物中の量子ドット蛍光体と分散質の合計の含有率は、樹脂組成物の全量に対して、例えば、１質量％〜１０質量％であってもよく、３質量％〜７質量％であってもよく、３質量％〜５質量％であってもよい。
【００３６】
（アルキレンオキシ基含有化合物）
本開示の樹脂組成物は、アルキレンオキシ基及び重合性反応基を有するアルキレンオキシ基含有化合物を含むことが好ましい。これにより、粘度が高い樹脂組成物を調製しやすい傾向にある。
【００３７】
アルキレンオキシ基含有化合物は、エステル基を有することが好ましい。これにより、変性シリコーン等の分散質の分散性が高まる傾向にある。アルキレンオキシ基含有化合物は、エステル基を１個以上有していればよく、２個以上有していることが好ましい。
【００３８】
アルキレンオキシ基含有化合物は、重合性反応基を２個以上有することが好ましく、重合性反応基を２個有することがより好ましい。重合性反応基を２個以上有することにより、後述する基材に対する樹脂硬化物の密着性、耐熱性、及び耐湿熱性をより向上させることができる傾向にある。
重合性反応基としては、エチレン性二重結合を有する官能基が挙げられ、より具体的には、（メタ）アクリロイル基等が挙げられる。
【００３９】
アルキレンオキシ基としては、アルキレンオキシ基含有化合物の粘度を高くすることにより粘度が３５００ｍＰａ・ｓ以上である樹脂組成物をより調製しやすい点から、炭素数が２〜４のアルキレンオキシ基が好ましく、炭素数が２又は３のアルキレンオキシ基がより好ましく、炭素数が２のアルキレンオキシ基が更に好ましい。
アルキレンオキシ基含有化合物は、１種のアルキレンオキシ基を有していてもよく、２種以上のアルキレンオキシ基を有していてもよい。
【００４０】
アルキレンオキシ基含有化合物は、複数個のアルキレンオキシ基を含むポリアルキレンオキシ基を有するポリアルキレンオキシ基含有化合物であってもよい。
【００４１】
アルキレンオキシ基含有化合物は、２個〜３０個のアルキレンオキシ基を有することが好ましく、２個〜２０個のアルキレンオキシ基を有することがより好ましく、３個〜１０個のアルキレンオキシ基を有することが更に好ましく、３個〜５個のアルキレンオキシ基を有することが特に好ましい。
【００４２】
アルキレンオキシ基含有化合物は、ビスフェノール構造を有することが好ましい。これにより、耐湿熱性に優れる傾向にある。ビスフェノール構造としては、例えば、ビスフェノールＡ構造及びビスフェノールＦ構造が挙げられ、中でも、ビスフェノールＡ構造が好ましい。
【００４３】
アルキレンオキシ基含有化合物の具体例としては、ブトキシエチル（メタ）アクリレート等のアルコキシアルキル（メタ）アクリレート；ジエチレングリコールモノエチルエーテル（メタ）アクリレート、トリエチレングリコールモノブチルエーテル（メタ）アクリレート、テトラエチレングリコールモノメチルエーテル（メタ）アクリレート、ヘキサエチレングリコールモノメチルエーテル（メタ）アクリレート、オクタエチレングリコールモノメチルエーテル（メタ）アクリレート、ノナエチレングリコールモノメチルエーテル（メタ）アクリレート、ジプロピレングリコールモノメチルエーテル（メタ）アクリレート、ヘプタプロピレングリコールモノメチルエーテル（メタ）アクリレート、テトラエチレングリコールモノエチルエーテル（メタ）アクリレート等のポリアルキレングリコールモノアルキルエーテル（メタ）アクリレート；ヘキサエチレングリコールモノフェニルエーテル（メタ）アクリレート等のポリアルキレングリコールモノアリールエーテル（メタ）アクリレート；テトラヒドロフルフリル（メタ）アクリレート等の複素環を有する（メタ）アクリレート化合物；トリエチレングリコールモノ（メタ）アクリレート、テトラエチレングリコールモノ（メタ）アクリレート、ヘキサエチレングリコールモノ（メタ）アクリレート、オクタプロピレングリコールモノ（メタ）アクリレート等の水酸基を有する（メタ）アクリレート化合物；グリシジル（メタ）アクリレート等のグリシジル基を有する（メタ）アクリレート化合物；ポリエチレングリコールジ（メタ）アクリレート、ポリプロピレングリコールジ（メタ）アクリレート等のポリアルキレングリコールジ（メタ）アクリレート；エチレンオキシド付加トリメチロールプロパントリ（メタ）アクリレート等のトリ（メタ）アクリレート化合物；エチレンオキシド付加ペンタエリスリトールテトラ（メタ）アクリレート等のテトラ（メタ）アクリレート化合物；エトキシ化ビスフェノールＡ型ジ（メタ）アクリレート、プロポキシ化ビスフェノールＡ型ジ（メタ）アクリレート、プロポキシ化エトキシ化ビスフェノールＡ型ジ（メタ）アクリレート等のビスフェノール型ジ（メタ）アクリレート化合物；などが挙げられる。
アルキレンオキシ基含有化合物としては、中でも、エトキシ化ビスフェノールＡ型ジ（メタ）アクリレート、プロポキシ化ビスフェノールＡ型ジ（メタ）アクリレート及びプロポキシ化エトキシ化ビスフェノールＡ型ジ（メタ）アクリレートが好ましく、エトキシ化ビスフェノールＡ型ジ（メタ）アクリレートがより好ましい。
アルキレンオキシ基含有化合物としては、１種類を単独で用いてもよく、２種類以上を併用してもよい。
【００４４】
樹脂組成物がアルキレンオキシ基含有化合物を含む場合、樹脂組成物中のアルキレンオキシ基含有化合物の含有率は、樹脂組成物の全量に対して、例えば、０．５質量％〜１０質量％であることが好ましく、１質量％〜８質量％であることがより好ましく、１．５質量％〜５質量％であることが更に好ましい。アルキレンオキシ基含有化合物の含有率が０．５質量％以上であると、樹脂組成物が高粘度化しやすくなる傾向にあり、アルキレンオキシ基含有化合物の含有率が１０質量％以下であると、樹脂組成物の粘度が高くなり過ぎず、基板等への樹脂組成物の付与性、波長変換部材の製造効率に優れる傾向にある。
【００４５】
（多官能チオール化合物）
本開示の樹脂組成物は、多官能チオール化合物を含むことが好ましい。これにより、後述する基材に対する樹脂硬化物の密着性、耐熱性、及び耐湿熱性をより向上させることができる傾向にある。
【００４６】
多官能チオール化合物としては、分子内にチオール基を２個〜６個有する化合物であることが好ましく、分子内にチオール基を３個又は４個有する化合物であることがより好ましい。
【００４７】
多官能チオール化合物の具体例としては、エチレングリコールビス（３−メルカプトプロピオネート）、ジエチレングリコールビス（３−メルカプトプロピオネート）、テトラエチレングリコールビス（３−メルカプトプロピオネート）、１，２−プロピレングリコールビス（３−メルカプトプロピオネート）、ジエチレングリコールビス（３−メルカプトブチレート）、１，４−ブタンジオールビス（３−メルカプトプロピオネート）、１，４−ブタンジオールビス（３−メルカプトブチレート）、１，８−オクタンジオールビス（３−メルカプトプロピオネート）、１，８−オクタンジオールビス（３−メルカプトブチレート）、ヘキサンジオールビスチオグリコレート、トリメチロールプロパントリス（３−メルカプトプロピオネート）、トリメチロールプロパントリス（３−メルカプトブチレート）、トリメチロールプロパントリス（３−メルカプトイソブチレート）、トリメチロールプロパントリス（２−メルカプトイソブチレート）、トリメチロールプロパントリスチオグリコレート、トリス−［（３−メルカプトプロピオニルオキシ）−エチル］−イソシアヌレート、トリメチロールエタントリス（３−メルカプトブチレート）、ペンタエリスリトールテトラキス（３−メルカプトプロピオネート）、ペンタエリスリトールテトラキス（３−メルカプトブチレート）、ペンタエリスリトールテトラキス（３−メルカプトイソブチレート）、ペンタエリスリトールテトラキス（２−メルカプトイソブチレート）、ジペンタエリスリトールヘキサキス（３−メルカプトプロピオネート）、ジペンタエリスリトールヘキサキス（２−メルカプトプロピオネート）、ジペンタエリスリトールヘキサキス（３−メルカプトブチレート）、ジペンタエリスリトールヘキサキス（３−メルカプトイソブチレート）、ジペンタエリスリトールヘキサキス（２−メルカプトイソブチレート）、ペンタエリスリトールテトラキスチオグリコレート、ジペンタエリスリトールヘキサキスチオグリコレート等が挙げられる。中でも、ペンタエリスリトールテトラキス（３−メルカプトプロピオネート）及びペンタエリスリトールテトラキス（３−メルカプトブチレート）が好ましく、ペンタエリスリトールテトラキス（３−メルカプトプロピオネート）がより好ましい。
多官能チオール化合物としては、１種類を単独で用いてもよく、２種類以上を併用してもよい。
【００４８】
また、多官能チオール化合物としては、多官能（メタ）アクリル化合物とあらかじめ反応したチオエーテルオリゴマーを用いてもよい。
【００４９】
チオエーテルオリゴマーは、例えば、多官能チオール化合物と多官能（メタ）アクリル化合物とを重合開始剤の存在下で付加反応させることにより得ることができる。多官能（メタ）アクリル化合物の（メタ）アクリロイル基の当量数に対する多官能チオール化合物のチオール基の当量数の割合（チオール基の当量数／（メタ）アクリロイル基の当量数）は、例えば、３．０〜３．３であることが好ましく、３．０〜３．２であることがより好ましく、３．０５〜３．１５であることが更に好ましい。
【００５０】
チオエーテルオリゴマーの重量平均分子量は、例えば、３０００〜１００００であることが好ましく、３０００〜８０００であることがより好ましく、４０００〜６０００であることが更に好ましい。
なお、チオエーテルオリゴマーの重量平均分子量は、後述する実施例に示すように、ゲルパーミエーションクロマトグラフィー（ＧＰＣ）を用いて測定される分子量分布から標準ポリスチレンの検量線を使用して換算して求められる。
【００５１】
また、チオエーテルオリゴマーのチオール当量は、例えば、２００ｇ／ｅｑ〜４００ｇ／ｅｑであることが好ましく、２５０ｇ／ｅｑ〜３５０ｇ／ｅｑであることがより好ましく、２５０ｇ／ｅｑ〜２７０ｇ／ｅｑであることが更に好ましい。
【００５２】
なお、チオエーテルオリゴマーのチオール当量は、以下のようなヨウ素滴定法により測定することができる。
測定試料０．２ｇを精秤し、これにクロロホルム２０ｍＬを加えて試料溶液とする。デンプン指示薬として可溶性デンプン０．２７５ｇを３０ｇの純水に溶解させたものを用いて、純水２０ｍＬ、イソプロピルアルコール１０ｍＬ、及びデンプン指示薬１ｍＬを加え、スターラーで撹拌する。ヨウ素溶液を滴下し、クロロホルム層が緑色を呈した点を終点とする。このとき下記式にて与えられる値を、測定試料のチオール当量とする。
チオール当量（ｇ／ｅｑ）＝測定試料の質量（ｇ）×１００００／ヨウ素溶液の滴定量（ｍＬ）×ヨウ素溶液のファクター
【００５３】
チオエーテルオリゴマーの中でも、樹脂硬化物の光学特性、耐熱性、及び耐湿熱性をより向上させる点から、ペンタエリスリトールテトラキス（３−メルカプトプロピオネート）とトリス（２−ヒドロキシエチル）イソシアヌレートトリアクリレートとを付加反応させて得られるチオエーテルオリゴマーが好ましい。
【００５４】
樹脂組成物が多官能チオール化合物を含む場合、樹脂組成物中の多官能チオール化合物の含有率は、樹脂組成物の全量に対して、例えば、４０質量％〜８０質量％であることが好ましく、５０質量％〜８０質量％であることがより好ましく、５０質量％〜７０質量％であることが更に好ましい。多官能チオール化合物の含有率が４０質量％以上であると、基材に対する樹脂硬化物の密着性がより向上する傾向にあり、多官能チオール化合物の含有率が８０質量％以下であると、樹脂硬化物の耐熱性及び耐湿熱性がより向上する傾向にある。
【００５５】
（（メタ）アリル化合物）
本開示の樹脂組成物は、（メタ）アリル化合物を含むことが好ましい。（メタ）アリル化合物は、１分子中に１個の（メタ）アリル基を有する単官能（メタ）アリル化合物であってもよく、１分子中に２個以上の（メタ）アリル基を有する多官能（メタ）アリル化合物であってもよい。
（メタ）アリル化合物としては、１種類を単独で用いてもよく、２種類以上を併用してもよく、単官能（メタ）アリル化合物及び多官能（メタ）アリル化合物を併用してもよい。
基材に対する樹脂硬化物の密着性をより向上させる点からは、（メタ）アリル化合物は、多官能（メタ）アリル化合物を含むことが好ましい。（メタ）アリル化合物の全量に対する多官能（メタ）アリル化合物の割合は、例えば、８０質量％以上であることが好ましく、９０質量％以上であることがより好ましく、１００質量％であることが更に好ましい。
【００５６】
単官能（メタ）アリル化合物の具体例としては、（メタ）アリルアセテート、（メタ）アリルｎ−プロピオネート、（メタ）アリルベンゾエート、（メタ）アリルフェニルアセテート、（メタ）アリルフェノキシアセテート、（メタ）アリルメチルエーテル、（メタ）アリルグリシジルエーテル等が挙げられる。
【００５７】
多官能（メタ）アリル化合物としては、樹脂硬化物の耐熱性及び耐湿熱性の点からは、分子内に２個〜４個の（メタ）アリル基を有する化合物であることが好ましく、分子内に３個の（メタ）アリル基を有する化合物であることがより好ましい。
【００５８】
多官能（メタ）アリル化合物の具体例としては、シクロヘキサンジカルボン酸ジ（メタ）アリル、ジ（メタ）アリルマレエート、ジ（メタ）アリルアジペート、ジ（メタ）アリルフタレート、ジ（メタ）アリルイソフタレート、ジ（メタ）アリルテレフタレート、グリセリンジ（メタ）アリルエーテル、トリメチロールプロパンジ（メタ）アリルエーテル、ペンタエリスリトールジ（メタ）アリルエーテル、１，３−ジ（メタ）アリル−５−グリシジルイソシアヌレート、トリ（メタ）アリルシアヌレート、トリ（メタ）アリルイソシアヌレート、トリ（メタ）アリルトリメリテート、テトラ（メタ）アリルピロメリテート、１，３，４，６−テトラ（メタ）アリルグリコールウリル、１，３，４，６−テトラ（メタ）アリル−３ａ−メチルグリコールウリル、１，３，４，６−テトラ（メタ）アリル−３ａ，６ａ−ジメチルグリコールウリル等が挙げられる。中でも、樹脂硬化物の耐熱性及び耐湿熱性の点から、トリ（メタ）アリルシアヌレート、トリ（メタ）アリルイソシアヌレート、ジ（メタ）アリルフタレート、ジ（メタ）アリルイソフタレート、ジ（メタ）アリルテレフタレート、及びシクロヘキサンジカルボン酸ジ（メタ）アリルからなる群より選択される少なくとも１種が好ましく、トリ（メタ）アリルイソシアヌレートがより好ましい。
【００５９】
樹脂組成物中の（メタ）アリル化合物の含有率は、樹脂組成物の全量に対して、例えば、１０質量％〜５０質量％であることが好ましく、１５質量％〜４５質量％であることがより好ましく、２０質量％〜４０質量％であることが更に好ましい。（メタ）アリル化合物の含有率が１０質量％以上であると、樹脂硬化物の耐熱性及び耐湿熱性がより向上する傾向にあり、（メタ）アリル化合物の含有率が５０質量％以下であると、基材に対する樹脂硬化物の密着性がより向上する傾向にある。
【００６０】
（（メタ）アクリル化合物）
本開示の樹脂組成物は、（メタ）アクリル化合物を含んでいてもよい。
【００６１】
（メタ）アクリル化合物は、１分子中に１個の（メタ）アクリロイル基を有する単官能（メタ）アクリル化合物であってもよく、１分子中に２個以上の（メタ）アクリロイル基を有する多官能（メタ）アクリル化合物であってもよい。
（メタ）アクリル化合物としては、１種類を単独で用いてもよく、２種類以上を併用してもよく、単官能（メタ）アクリル化合物及び多官能（メタ）アクリル化合物を併用してもよい。
【００６２】
単官能（メタ）アクリル化合物の具体例としては、（メタ）アクリル酸；メチル（メタ）アクリレート、ｎ−ブチル（メタ）アクリレート、イソブチル（メタ）アクリレート、２−エチルヘキシル（メタ）アクリレート、イソノニル（メタ）アクリレート、ｎ−オクチル（メタ）アクリレート、ラウリル（メタ）アクリレート、ステアリル（メタ）アクリレート等のアルキル基の炭素数が１〜１８であるアルキル（メタ）アクリレート；ベンジル（メタ）アクリレート、フェノキシエチル（メタ）アクリレート等の芳香環を有する（メタ）アクリレート化合物；Ｎ，Ｎ−ジメチルアミノエチル（メタ）アクリレート等のアミノアルキル（メタ）アクリレート；シクロヘキシル（メタ）アクリレート、ジシクロペンタニル（メタ）アクリレート、イソボルニル（メタ）アクリレート、メチレンオキシド付加シクロデカトリエン（メタ）アクリレート等の脂環を有する（メタ）アクリレート化合物；（メタ）アクリロイルモルホリン等の複素環を有する（メタ）アクリレート化合物；ヘプタデカフルオロデシル（メタ）アクリレート等のフッ化アルキル（メタ）アクリレート；２−ヒドロキシエチル（メタ）アクリレート、３−ヒドロキシプロピル（メタ）アクリレート、４−ヒドロキシブチル（メタ）アクリレート等の水酸基を有する（メタ）アクリレート化合物；２−（２−（メタ）アクリロイルオキシエチルオキシ）エチルイソシアネート、２−（メタ）アクリロイルオキシエチルイソシアネート等のイソシアネート基を有する（メタ）アクリレート化合物；（メタ）アクリルアミド、Ｎ，Ｎ−ジメチル（メタ）アクリルアミド、Ｎ−イソプロピル（メタ）アクリルアミド、Ｎ，Ｎ−ジメチルアミノプロピル（メタ）アクリルアミド、Ｎ，Ｎ−ジエチル（メタ）アクリルアミド、２−ヒドロキシエチル（メタ）アクリルアミド等の（メタ）アクリルアミド化合物；などが挙げられる。
【００６３】
多官能（メタ）アクリル化合物としては、樹脂硬化物の耐熱性及び耐湿熱性の点からは、分子内に２個〜４個の（メタ）アクリロイル基を有する化合物であることが好ましく、分子内に３個の（メタ）アクリロイル基を有する化合物であることがより好ましい。
【００６４】
多官能（メタ）アクリル化合物の具体例としては、１，４−ブタンジオールジ（メタ）アクリレート、１，６−ヘキサンジオールジ（メタ）アクリレート、１，９−ノナンジオールジ（メタ）アクリレート等のアルキレングリコールジ（メタ）アクリレート；トリメチロールプロパントリ（メタ）アクリレート、トリス（２−ヒドロキシエチル）イソシアヌレートトリ（メタ）アクリレート等のトリ（メタ）アクリレート化合物；トリメチロールプロパンテトラ（メタ）アクリレート、ペンタエリスリトールテトラ（メタ）アクリレート等のテトラ（メタ）アクリレート化合物；などが挙げられる。
【００６５】
（メタ）アクリル化合物としては、樹脂硬化物の耐熱性及び耐湿熱性をより向上させる点からは、脂環を有する単官能（メタ）アクリレート化合物を含んでいてもよく、イソボルニル（メタ）アクリレート、ジシクロペンタニル（メタ）アクリレート等を含んでいてもよく、好ましくはイソボルニル（メタ）アクリレートを含んでいてもよい。
【００６６】
樹脂組成物中の（メタ）アクリル化合物の含有率は、樹脂組成物の全量に対して、例えば、１質量％〜３０質量％であってもよく、５質量％〜２０質量％であってもよく、１０質量％〜１５質量％であってもよい。（メタ）アクリル化合物の含有率が１質量％以上であると、樹脂組成物の保存安定性及び基材に対する樹脂硬化物の密着性がより向上する傾向にあり、（メタ）アクリル化合物の含有率が３０質量％以下であると、樹脂硬化物の耐熱性及び耐湿熱性が向上する傾向にある。
【００６７】
（単官能チオール化合物）
本開示の樹脂組成物は、単官能チオール化合物を含んでいてもよい。
単官能チオール化合物の具体例としては、１−ヘキサンチオール、１−ヘプタンチオール、１−オクタンチオール、１−ノナンチオール、１−デカンチオール、３−メルカプトプロピオン酸、３−メルカプトプロピオン酸メチル、３−メルカプトプロピオン酸３−メトキシブチル、３−メルカプトプロピオン酸オクチル、３−メルカプトプロピオン酸トリデシル、２−エチルヘキシル−３−メルカプトプロピオネート、ｎ−オクチル−３−メルカプトプロピオネート等が挙げられる。
単官能チオール化合物としては、１種類を単独で用いてもよく、２種類以上を併用してもよい。
【００６８】
（二官能以上のエポキシ化合物）
本開示の樹脂組成物は、二官能以上のエポキシ化合物を含んでいてもよい。これにより、樹脂組成物を硬化する際に、樹脂硬化物中に二官能以上のエポキシ化合物と分散質とが反応したゲル化物又は硬化物を形成しやすく、特に樹脂硬化物中に二官能以上のエポキシ化合物と変性シリコーンとが反応したゲル化物又は硬化物を形成しやすい。
【００６９】
本開示の樹脂組成物は、変性シリコーンと二官能以上のエポキシ化合物とを含むことが好ましく、アミノ変性シリコーンと二官能以上のエポキシ化合物とを含むことがより好ましい。樹脂組成物が変性シリコーンと二官能以上のエポキシ化合物とを含むことにより、樹脂組成物を硬化する際に、変性シリコーンと二官能以上のエポキシ化合物とが反応してゲル化物又は硬化物を形成しやすい傾向にある。
【００７０】
分散質がアミノ変性シリコーンを含む場合、アミノ変性シリコーンのアミン当量（アミノ基１個あたりの分子量）と二官能以上のエポキシ化合物のエポキシ当量（エポキシ基１個あたりの分子量）との比率（エポキシ当量／アミン当量）が、０．０１〜７０．０であることが好ましく、０．５〜３０であることがより好ましく、１．０〜１０であることが更に好ましい。エポキシ当量／アミン当量比率が０．０１以上であるとアミノ変性シリコーンがゲル化しやすい傾向にあり、７０以下であるとエマルションの凝集が抑えられる傾向にある。
【００７１】
二官能以上のエポキシ化合物は、波長変換部材の耐湿熱性を向上させる点から、２個〜４個のエポキシ基を有することが好ましく、２個又は３個のエポキシ基を有することがより好ましく、２個のエポキシ基を有することが更に好ましい。
【００７２】
二官能以上のエポキシ化合物のエポキシ当量は、１００ｇ／ｅｑ〜５００ｇ／ｅｑであることが好ましく、１２０ｇ／ｅｑ〜４００ｇ／ｅｑであることがより好ましく、２００ｇ／ｅｑ〜４００ｇ／ｅｑであることが更に好ましい。
【００７３】
二官能以上のエポキシ化合物は、耐候性を向上させる点から、ビスフェノール構造及び水添ビスフェノール構造の少なくとも一方を有することが好ましく、ビスフェノール構造又は水添ビスフェノール構造を有することがより好ましく、水添ビスフェノール構造を有することが特に好ましい。
【００７４】
二官能以上のエポキシ化合物の具体例としては、エチレングリコールジグリシジルエーテル、ジエチレングリコールジグリシジルエーテル、ポリエチレングリコールジグリシジルエーテル、プロピレングリコールジグリシジルエーテル、トリプロピレングリコールジグリシジルエーテル、ポリプロピレングリコールジグリシジルエーテル、ネオペンチルグリコールジグリシジルエーテル、１，６−ヘキサンジオールジグリシジルエーテル、グリセリンジグリシジルエーテル、トリメチロールプロパントリグリシジルエーテル、水添ビスフェノールＡ型ジグリシジルエーテル、ビスフェノールＡ型  ＰＯ付加物等が挙げられる。中でも、水添ビスフェノールＡ型ジグリシジルエーテル及びビスフェノールＡ型  ＰＯ付加物が好ましい。
二官能以上のエポキシ化合物としては、１種類を単独で用いてもよく、２種類以上を併用してもよい。
【００７５】
樹脂組成物が二官能以上のエポキシ化合物を含む場合、樹脂組成物中の二官能以上のエポキシ化合物の含有率は、樹脂組成物の全量に対して、例えば、０．１質量％〜４質量％であることが好ましく、０．１質量％〜３質量％であることがより好ましく、０．１質量％〜２質量％であることが更に好ましい。二官能以上のエポキシ化合物の含有率が０．１質量％以上であると、ゲル化物又は硬化物を形成しやすくなる傾向にあり、二官能以上のエポキシ化合物の含有率が４質量％以下であると、エマルションの形成を阻害しない傾向にある。
【００７６】
（光重合開始剤）
本開示の樹脂組成物は、光重合開始剤を含むことが好ましい。光重合開始剤としては特に制限されず、例えば、紫外線等の活性エネルギー線の照射によりラジカルを発生する化合物が挙げられる。
【００７７】
光重合開始剤の具体例としては、ベンゾフェノン、Ｎ，Ｎ’−テトラアルキル−４，４’−ジアミノベンゾフェノン、２−ベンジル−２−ジメチルアミノ−１−（４−モルホリノフェニル）−ブタノン−１、２−メチル−１−［４−（メチルチオ）フェニル］−２−モルホリノ−プロパノン−１、４，４’−ビス（ジメチルアミノ）ベンゾフェノン（「ミヒラーケトン」とも称される）、４，４’−ビス（ジエチルアミノ）ベンゾフェノン、４−メトキシ−４’−ジメチルアミノベンゾフェノン、１−ヒドロキシシクロヘキシルフェニルケトン、１−（４−イソプロピルフェニル）２−ヒドロキシ−２−メチルプロパン−１−オン、１−（４−（２−ヒドロキシエトキシ）−フェニル）−２−ヒドロキシ−２−メチル−１−プロパン−１−オン、２−ヒドロキシ−２−メチル−１−フェニルプロパン−１−オン等の芳香族ケトン化合物；アルキルアントラキノン、フェナントレンキノン等のキノン化合物；ベンゾイン、アルキルベンゾイン等のベンゾイン化合物；ベンゾインアルキルエーテル、ベンゾインフェニルエーテル等のベンゾインエーテル化合物；ベンジルジメチルケタール等のベンジル誘導体；２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２，４−ジ（ｐ−メトキシフェニル）−５−フェニルイミダゾール二量体、２−（２，４−ジメトキシフェニル）−４，５−ジフェニルイミダゾール二量体等の２，４，５−トリアリールイミダゾール二量体；９−フェニルアクリジン、１，７−（９，９’−アクリジニル）ヘプタン等のアクリジン誘導体；１，２−オクタンジオン１−［４−（フェニルチオ）−２−（Ｏ−ベンゾイルオキシム）］、エタノン１−［９−エチル−６−（２−メチルベンゾイル）−９Ｈ−カルバゾール−３−イル］−１−（Ｏ−アセチルオキシム）等のオキシムエステル化合物；７−ジエチルアミノ−４−メチルクマリン等のクマリン化合物；２，４−ジエチルチオキサントン等のチオキサントン化合物；２，４，６−トリメチルベンゾイル−ジフェニル−ホスフィンオキサイド、２，４，６−トリメチルベンゾイル−フェニル−エトキシ−ホスフィンオキサイド等のアシルホスフィンオキサイド化合物；などが挙げられる。
光重合開始剤としては、１種類を単独で用いてもよく、２種類以上を併用してもよい。
【００７８】
光重合開始剤としては、硬化性の点から、アシルホスフィンオキサイド化合物、芳香族ケトン化合物、及びオキシムエステル化合物からなる群より選択される少なくとも１種が好ましく、アシルホスフィンオキサイド化合物及び芳香族ケトン化合物からなる群より選択される少なくとも１種がより好ましく、アシルホスフィンオキサイド化合物が更に好ましい。
【００７９】
樹脂組成物中の光重合開始剤の含有率は、樹脂組成物の全量に対して、例えば、０．１質量％〜５質量％であることが好ましく、０．１質量％〜３質量％であることがより好ましく、０．５質量％〜１．５質量％であることが更に好ましい。光重合開始剤の含有率が０．１質量％以上であると、樹脂組成物の感度が充分なものとなる傾向にあり、光重合開始剤の含有率が５質量％以下であると、樹脂組成物の色相への影響及び保存安定性の低下が抑えられる傾向にある。
【００８０】
（液状媒体）
本開示の樹脂組成物は、液状媒体を含んでいてもよい。液状媒体とは、室温（２５℃）において液体の状態の媒体をいう。
【００８１】
液状媒体の具体例としては、アセトン、メチルエチルケトン、メチル−ｎ−プロピルケトン、メチルイソプロピルケトン、メチル−ｎ−ブチルケトン、メチルイソブチルケトン、メチル−ｎ−ペンチルケトン、メチル−ｎ−ヘキシルケトン、ジエチルケトン、ジプロピルケトン、ジイソブチルケトン、トリメチルノナノン、シクロヘキサノン、シクロペンタノン、メチルシクロヘキサノン、２，４−ペンタンジオン、アセトニルアセトン等のケトン溶剤；ジエチルエーテル、メチルエチルエーテル、メチル−ｎ−プロピルエーテル、ジイソプロピルエーテル、テトラヒドロフラン、メチルテトラヒドロフラン、ジオキサン、ジメチルジオキサン、エチレングリコールジメチルエーテル、エチレングリコールジエチルエーテル、エチレングリコールジ−ｎ−プロピルエーテル、エチレングリコールジ−ｎ−ブチルエーテル、ジエチレングリコールジメチルエーテル、ジエチレングリコールジエチルエーテル、ジエチレングリコールメチルエチルエーテル、ジエチレングリコールメチル−ｎ−プロピルエーテル、ジエチレングリコールメチル−ｎ−ブチルエーテル、ジエチレングリコールジ−ｎ−プロピルエーテル、ジエチレングリコールジ−ｎ−ブチルエーテル、ジエチレングリコールメチル−ｎ−ヘキシルエーテル、トリエチレングリコールジメチルエーテル、トリエチレングリコールジエチルエーテル、トリエチレングリコールメチルエチルエーテル、トリエチレングリコールメチル−ｎ−ブチルエーテル、トリエチレングリコールジ−ｎ−ブチルエーテル、トリエチレングリコールメチル−ｎ−ヘキシルエーテル、テトラエチレングリコールジメチルエーテル、テトラエチレングリコールジエチルエーテル、テトラエチレングリコールメチルエチルエーテル、テトラエチレングリコールメチル−ｎ−ブチルエーテル、テトラエチレングリコールジ−ｎ−ブチルエーテル、テトラエチレングリコールメチル−ｎ−ヘキシルエーテル、プロピレングリコールジメチルエーテル、プロピレングリコールジエチルエーテル、プロピレングリコールジ−ｎ−プロピルエーテル、プロピレングリコールジ−ｎ−ブチルエーテル、ジプロピレングリコールジメチルエーテル、ジプロピレングリコールジエチルエーテル、ジプロピレングリコールメチルエチルエーテル、ジプロピレングリコールメチル−ｎ−ブチルエーテル、ジプロピレングリコールジ−ｎ−プロピルエーテル、ジプロピレングリコールジ−ｎ−ブチルエーテル、ジプロピレングリコールメチル−ｎ−ヘキシルエーテル、トリプロピレングリコールジメチルエーテル、トリプロピレングリコールジエチルエーテル、トリプロピレングリコールメチルエチルエーテル、トリプロピレングリコールメチル−ｎ−ブチルエーテル、トリプロピレングリコールジ−ｎ−ブチルエーテル、トリプロピレングリコールメチル−ｎ−ヘキシルエーテル、テトラプロピレングリコールジメチルエーテル、テトラプロピレングリコールジエチルエーテル、テトラプロピレングリコールメチルエチルエーテル、テトラプロピレングリコールメチル−ｎ−ブチルエーテル、テトラプロピレングリコールジ−ｎ−ブチルエーテル、テトラプロピレングリコールメチル−ｎ−ヘキシルエーテル等のエーテル溶剤；プロピレンカーボネート、エチレンカーボネート、ジエチルカーボネート等のカーボネート溶剤；酢酸メチル、酢酸エチル、酢酸ｎ−プロピル、酢酸イソプロピル、酢酸ｎ−ブチル、酢酸イソブチル、酢酸ｓｅｃ−ブチル、酢酸ｎ−ペンチル、酢酸ｓｅｃ−ペンチル、酢酸３−メトキシブチル、酢酸メチルペンチル、酢酸２−エチルブチル、酢酸２−エチルヘキシル、酢酸２−（２−ブトキシエトキシ）エチル、酢酸ベンジル、酢酸シクロヘキシル、酢酸メチルシクロヘキシル、酢酸ノニル、アセト酢酸メチル、アセト酢酸エチル、酢酸ジエチレングリコールメチルエーテル、酢酸ジエチレングリコールモノエチルエーテル、酢酸ジプロピレングリコールメチルエーテル、酢酸ジプロピレングリコールエチルエーテル、ジ酢酸グリコール、酢酸メトキシトリエチレングリコール、プロピオン酸エチル、プロピオン酸ｎ−ブチル、プロピオン酸イソアミル、シュウ酸ジエチル、シュウ酸ジ−ｎ−ブチル、乳酸メチル、乳酸エチル、乳酸ｎ−ブチル、乳酸ｎ−アミル、エチレングリコールメチルエーテルプロピオネート、エチレングリコールエチルエーテルプロピオネート、エチレングリコールメチルエーテルアセテート、エチレングリコールエチルエーテルアセテート、プロピレングリコールメチルエーテルアセテート、プロピレングリコールエチルエーテルアセテート、プロピレングリコールプロピルエーテルアセテート、γ−ブチロラクトン、γ−バレロラクトン等のエステル溶剤；アセトニトリル、Ｎ−メチルピロリジノン、Ｎ−エチルピロリジノン、Ｎ−プロピルピロリジノン、Ｎ−ブチルピロリジノン、Ｎ−ヘキシルピロリジノン、Ｎ−シクロヘキシルピロリジノン、Ｎ，Ｎ−ジメチルホルムアミド、Ｎ，Ｎ−ジメチルアセトアミド、ジメチルスルホキシド等の非プロトン性極性溶剤；メタノール、エタノール、ｎ−プロパノール、イソプロパノール、ｎ−ブタノール、イソブタノール、ｓｅｃ−ブタノール、ｔ−ブタノール、ｎ−ペンタノール、イソペンタノール、２−メチルブタノール、ｓｅｃ−ペンタノール、ｔ−ペンタノール、３−メトキシブタノール、ｎ−ヘキサノール、２−メチルペンタノール、ｓｅｃ−ヘキサノール、２−エチルブタノール、ｓｅｃ−ヘプタノール、ｎ−オクタノール、２−エチルヘキサノール、ｓｅｃ−オクタノール、ｎ−ノニルアルコール、ｎ−デカノール、ｓｅｃ−ウンデシルアルコール、トリメチルノニルアルコール、ｓｅｃ−テトラデシルアルコール、ｓｅｃ−ヘプタデシルアルコール、シクロヘキサノール、メチルシクロヘキサノール、ベンジルアルコール、エチレングリコール、１，２−プロピレングリコール、１，３−ブチレングリコール、ジエチレングリコール、ジプロピレングリコール、トリエチレングリコール、トリプロピレングリコール等のアルコール溶剤；エチレングリコールモノメチルエーテル、エチレングリコールモノエチルエーテル、エチレングリコールモノフェニルエーテル、ジエチレングリコールモノメチルエーテル、ジエチレングリコールモノエチルエーテル、ジエチレングリコールモノ−ｎ−ブチルエーテル、ジエチレングリコールモノ−ｎ−ヘキシルエーテル、トリエチレングリコールモノエチルエーテル、テトラエチレングリコールモノ−ｎ��ブチルエーテル、プロピレングリコールモノメチルエーテル、ジプロピレングリコールモノメチルエーテル、ジプロピレングリコールモノエチルエーテル、トリプロピレングリコールモノメチルエーテル等のグリコールモノエーテル溶剤；テルピネン、テルピネオール、ミルセン、アロオシメン、リモネン、ジペンテン、ピネン、カルボン、オシメン、フェランドレン等のテルペン溶剤；ブタン酸、ペンタン酸、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ヘプタデカン酸、オクタデカン酸、ノナデカン酸、イコサン酸、エイコセン酸等の炭素数４以上の飽和脂肪族モノカルボン酸；オレイン酸、エライジン酸、リノール酸、パルミトレイン酸等の炭素数８以上の不飽和脂肪族モノカルボン酸；などが挙げられる。本開示の樹脂組成物は、１種類の液状媒体を単独で含んでいてもよく、２種類以上の液状媒体を含んでいてもよい。
【００８２】
樹脂組成物が液状媒体を含む場合、樹脂組成物中の液状媒体の含有率は、樹脂組成物の全量に対して、例えば、１質量％〜１０質量％であることが好ましく、４質量％〜１０質量％であることがより好ましく、４質量％〜７質量％であることが更に好ましい。
【００８３】
（その他の成分）
本開示の樹脂組成物は、重合禁止剤、シランカップリング剤、界面活性剤、密着性付与剤、酸化防止剤等のその他の成分を含んでいてもよい。本開示の樹脂組成物は、その他の成分のそれぞれについて、１種類を単独で含んでいてもよく、２種類以上を含んでいてもよい。
【００８４】
樹脂組成物の粘度は、３５００ｍＰａ・ｓ以上であれば特に限定されず、分散質の高い分散性を好適に維持して波長変換部材の発光強度をより高める点から、４０００ｍＰａ・ｓ以上であることが好ましく、４５００ｍＰａ・ｓ以上であることがより好ましく、５０００ｍＰａ・ｓ以上であることが更に好ましい。
【００８５】
樹脂組成物の粘度は、基材等への付与性、波長変換部材の製造効率などの点から、１００００ｍＰａ・ｓ以下であることが好ましく、９０００ｍＰａ・ｓ以下であることがより好ましく、８０００ｍＰａ・ｓ以下であることが更に好ましい。
【００８６】
樹脂組成物を用いて形成された樹脂組成物層、例えば、樹脂組成物が基材に付与されることにより基材上に形成された樹脂組成物層について、必要に応じて乾燥処理を行った後、紫外線等の活性エネルギー線を照射する。これにより、樹脂組成物層が硬化し、樹脂硬化物が得られる。活性エネルギー線の波長及び照射量は、樹脂組成物の組成に応じて適宜設定することができる。ある一態様では、２８０ｎｍ〜４００ｎｍの波長の紫外線を１００ｍＪ／ｃｍ２〜５０００ｍＪ／ｃｍ２の照射量で照射する。紫外線源としては、低圧水銀灯、中圧水銀灯、高圧水銀灯、超高圧水銀灯、カーボンアーク灯、メタルハライドランプ、キセノンランプ、ケミカルランプ、ブラックライトランプ、マイクロウェーブ励起水銀灯等が挙げられる。
【００８７】
樹脂組成物層を硬化させて得られる樹脂硬化物は、海部と島部とを含む海島構造を有している。また、樹脂硬化物の島部は、量子ドット蛍光体を内包することが好ましく、量子ドット蛍光体が内部にて分散していることがより好ましい。
更に、樹脂硬化物は、分散質が変性シリコーンを含み、変性シリコーン由来の構造を有することが好ましく、量子ドット蛍光体を内包する変性シリコーン由来の構造を有することがより好ましく、量子ドット蛍光体が内部にて分散している変性シリコーン由来の構造を有することが更に好ましい。また、変性シリコーン由来の構造は、樹脂硬化物の島部であることが好ましい。
また、樹脂組成物が前述の二官能以上のエポキシ化合物を含む場合、樹脂硬化物の島部は、分散質が二官能以上のエポキシ化合物と反応して硬化又はゲル化したものであってもよく、好ましくはアミノ変性シリコーン等の変性シリコーンが二官能以上のエポキシ化合物と反応して硬化又はゲル化したものであってもよい。
【００８８】
樹脂硬化物及び波長変換部材の形状は特に制限されず、フィルム状、レンズ状等が挙げられる。後述するバックライトユニットに適用する場合には、樹脂硬化物及び波長変換部材はフィルム状であることが好ましい。
【００８９】
樹脂硬化物がフィルム状である場合、樹脂硬化物の平均厚みは、例えば、５０μｍ〜２００μｍであることが好ましく、５０μｍ〜１５０μｍであることがより好ましく、８０μｍ〜１２０μｍであることが更に好ましい。平均厚みが５０μｍ以上であると、波長変換効率がより向上する傾向にあり、平均厚みが２００μｍ以下であると、後述するバックライトユニットに適用した場合に、バックライトユニットをより薄型化できる傾向にある。
フィルム状の樹脂硬化物の平均厚みは、例えば、マイクロメータを用いて測定した任意の３箇所の厚みの算術平均値として求められる。
【００９０】
樹脂硬化物は、一層であってもよく、二層以上が積層されたものであってもよい。樹脂硬化物は二層以上が積層されたものである場合、それぞれの層の形成に用いた樹脂組成物、樹脂組成物の硬化条件等は、それぞれ同じであってもよく、異なっていてもよい。
【００９１】
樹脂硬化物はエン−チオール反応由来の構造を有することが好ましく、樹脂硬化物の海部はエン−チオール反応由来の構造を有することがより好ましい。
エン−チオール反応は、チオール化合物と、エチレン性不飽和基を有する化合物との付加反応である。また、エン−チオール反応は、基材に対する樹脂硬化物の密着性に優れる点から、チオール化合物と（メタ）アリル化合物との付加反応であることが好ましい。例えば、チオール化合物、（メタ）アリル化合物及び光重合開始剤を含む樹脂組成物に対して紫外線等の活性エネルギー線を照射すると、重合開始剤から生成されたラジカルにより、チオール化合物と（メタ）アリル化合物との反応が進行し、エン−チオール反応由来の構造を有する樹脂硬化物が得られる。
【００９２】
エン−チオール反応由来の構造を有する樹脂硬化物は、チオール化合物と、（メタ）アリル化合物及び（メタ）アクリル化合物との反応に由来する硬化物であってもよい。エン−チオール反応由来の構造を有する樹脂硬化物は、例えば、チオール化合物と（メタ）アクリル化合物を反応させたオリゴマーを、（メタ）アリル化合物と更に反応させて得られる硬化物であってもよい。
【００９３】
樹脂硬化物は、アルキレンオキシ基含有化合物に由来の構造を有していてもよい。
【００９４】
樹脂硬化物は、基材に対する密着性をより向上させる点から、動的粘弾性測定により周波数１０Ｈｚかつ温度２５℃の条件で測定した損失正接（ｔａｎδ）が０．４〜１．５であることが好ましく、０．４〜１．２であることがより好ましく、０．４〜０．６であることが更に好ましい。樹脂硬化物の損失正接（ｔａｎδ）は、動的粘弾性測定装置（例えば、Ｒｈｅｏｍｅｔｒｉｃ  Ｓｃｉｅｎｔｉｆｉｃ社、Ｓｏｌｉｄ  Ａｎａｌｙｚｅｒ  ＲＳＡ−ＩＩＩ）を用いて測定することができる。
【００９５】
また、樹脂硬化物は、耐熱性及び耐湿熱性をより向上させる点から、ガラス転移温度（Ｔｇ）が４０℃以上であることが好ましく、４５℃以上であることがより好ましく、５０℃以上であることが更に好ましい。
また、樹脂硬化物は、基材に対する密着性の点から、ガラス転移温度（Ｔｇ）が９０℃以下であることが好ましく、８０℃以下であることがより好ましく、７５℃以下であることが更に好ましい。
樹脂硬化物のガラス転移温度（Ｔｇ）は、動的粘弾性測定装置（例えば、Ｒｈｅｏｍｅｔｒｉｃ  Ｓｃｉｅｎｔｉｆｉｃ社、Ｓｏｌｉｄ  Ａｎａｌｙｚｅｒ  ＲＳＡ−ＩＩＩ）を用いて測定することができる。
【００９６】
また、樹脂硬化物は、基材に対する密着性、耐熱性、及び耐湿熱性をより向上させる点から、周波数１０Ｈｚかつ温度２５℃の条件で測定した貯蔵弾性率が１×１０７Ｐａ〜１×１０９Ｐａであることが好ましく、５×１０７Ｐａ〜１×１０９Ｐａであることがより好ましく、５×１０７Ｐａ〜５×１０８Ｐａであることが更に好ましい。樹脂硬化物の貯蔵弾性率は、動的粘弾性測定装置（例えば、Ｒｈｅｏｍｅｔｒｉｃ  Ｓｃｉｅｎｔｉｆｉｃ社、Ｓｏｌｉｄ  Ａｎａｌｙｚｅｒ  ＲＳＡ−ＩＩＩ）を用いて測定することができる。
【００９７】
本開示の波長変換部材の製造方法にて製造される波長変換部材は、樹脂硬化物の両面に第一の基材及び第二の基材が設けられ、第一の基材、樹脂硬化物及び第二の基材がこの順番に配置された波長変換部材であってもよい。このような波長変換部材は、例えば、樹脂組成物層を形成する工程にて、樹脂組成物を第一の基材に付与して樹脂組成物層を形成し、かつ、樹脂硬化物を得る工程の前に、樹脂組成物層における第一の基材が設けられた側の反対側に第二の基材を設ける工程を行うことにより、製造することができる。
【００９８】
第一の基材及び第二の基材としては、樹脂硬化物の少なくとも一部を被覆する被覆材が挙げられる。本開示の波長変換部材は、樹脂硬化物がフィルム状である場合、フィルム状の樹脂硬化物の片面又は両面がフィルム状の被覆材によって被覆されたものであってもよい。
【００９９】
被覆材は、量子ドット蛍光体の発光効率の低下を抑える点から、酸素及び水の少なくとも一方に対するバリア性を有することが好ましく、酸素及び水の両方に対するバリア性を有することがより好ましい。酸素及び水の少なくとも一方に対するバリア性を有する被覆材としては特に制限されず、無機層を有するバリアフィルム等の公知の被覆材を用いることができる。
【０１００】
被覆材がフィルム状である場合、被覆材の平均厚みは、例えば、１００μｍ〜１５０μｍであることが好ましく、１００μｍ〜１４０μｍであることがより好ましく、１００μｍ〜１３５μｍであることが更に好ましい。平均厚みが１００μｍ以上であると、バリア性等の機能が充分なものとなる傾向にあり、平均厚みが１５０μｍ以下であると、光透過率の低下が抑えられる傾向にある。
フィルム状の被覆材の平均厚みは、フィルム状の樹脂硬化物と同様にして求められる。
【０１０１】
被覆材の酸素透過率は、例えば、０．５ｍＬ／（ｍ２・２４ｈ・ａｔｍ）以下であることが好ましく、０．３ｍＬ／（ｍ２・２４ｈ・ａｔｍ）以下であることがより好ましく、０．１ｍＬ／（ｍ２・２４ｈ・ａｔｍ）以下であることが更に好ましい。被覆材の酸素透過率は、酸素透過率測定装置（例えば、ＭＯＣＯＮ社、ＯＸ−ＴＲＡＮ）を用いて、温度２３℃かつ相対湿度６５％の条件で測定することができる。
また、被覆材の水蒸気透過率は、例えば、５×１０−２ｇ／（ｍ２・２４ｈ・Ｐａ）以下であることが好ましく、１×１０−２ｇ／（ｍ２・２４ｈ・Ｐａ）以下であることがより好ましく、５×１０−３ｇ／（ｍ２・２４ｈ・Ｐａ）以下であることが更に好ましい。被覆材の水蒸気透過率は、水蒸気透過率測定装置（例えば、ＭＯＣＯＮ社、ＡＱＵＡＴＲＡＮ）を用いて、温度４０℃かつ相対湿度９０％の条件で測定することができる。
【０１０２】
［波長変換部材］
本発明の一形態に係る波長変換部材は、海部と島部とを含む海島構造を有する樹脂硬化物を備え、前記島部が量子ドット蛍光体を内包し、前記島部の径の標準偏差が１．５μｍ以下である。
本発明の一形態に係る波長変換部材は、例えば、前述の本開示の波長変換部材の製造方法により製造することができる。
また、本発明の一形態に係る波長変換部材における各構成は、前述の本開示の波長変換部材の製造方法により製造される波長変換部材における各構成と同様であるため、その説明を省略する。
【０１０３】
本形態に係る波長変換部材では、島部の径の標準偏差が１．５μｍ以下である。これにより、島部の径の標準偏差が１．５μｍ超である波長変換部材と比較して、樹脂硬化物中に径のばらつきが小さい島部が点在しており、波長変換部材の発光強度に優れている。なお、島部の好ましい構成は、前述の本開示の波長変換部材の製造方法の項目にて説明した通りである。
【０１０４】
また、島部の径の標準偏差は、波長変換部材の発光強度の点から、１．２μｍ以下であることが好ましく、１．０μｍ以下であることがより好ましく、０．８μｍ以下であることが更に好ましい。
【０１０５】
島部の径の標準偏差の下限は特に限定されないが、波長変換部材の製造効率の点から、０．１μｍ以上であることが好ましく、０．２μｍ以上であることがより好ましく、０．３μｍ以上であることが更に好ましい。
【０１０６】
本形態に係る波長変換部材では、島部の径は５．０μｍ以下であることが好ましく、４．０μｍ以下であることがより好ましく、３．０μｍ以下であることが更に好ましく、２．５μｍ以下であることが特に好ましい。島部の径が５．０μｍ以下であることにより、波長変換部材の発光強度により優れる傾向にある。
【０１０７】
島部の径の下限は特に限定されないが、０．３μｍ以上であってもよく、０．５μｍ以上であってもよく、１．０μｍ以上であってもよい。
【０１０８】
例えば、島部の径の標準偏差及び島部の径は、波長変換部材の製造に用いる樹脂組成物の粘度を調節することにより制御することができる。他にも、樹脂組成物を調製する際に、各成分を混合するときの回転数、撹拌時間等の撹拌条件を変更することにより、島部の径の標準偏差及び島部の径を制御してもよい。
【０１０９】
本開示において、島部の径は、波長変換部材を光学顕微鏡で観察したときに無差別で選ばれた１００箇所の島部の径の算術平均値である。
また、本開示において、島部の径の標準偏差は、前述の選ばれた１００箇所の島部の径を用いてＳＴＤＥＶ関数から求められる標準偏差である。
【０１１０】
波長変換部材の概略構成の一例を図１に示す。但し、本開示の波長変換部材は図１の構成に限定されるものではない。また、図１における樹脂硬化物及び被覆材の大きさは概念的なものであり、大きさの相対的な関係はこれに限定されない。
【０１１１】
図１に示す波長変換部材１０は、フィルム状である樹脂硬化物１１と、樹脂硬化物１１の両面に設けられたフィルム状の被覆材１２Ａ及び１２Ｂとを有する。被覆材１２Ａ及び被覆材１２Ｂの種類及び平均厚みは、それぞれ同一であっても異なっていてもよい。
【０１１２】
図１に示す構成の波長変換部材は、例えば、以下のような方法により製造することができる。
【０１１３】
まず、連続搬送されるフィルム状の被覆材１２Ａ（第一の基材）の表面に、前述の樹脂組成物を付与し、塗膜（樹脂組成物層）を形成する。
【０１１４】
次いで、塗膜の上に、連続搬送されるフィルム状の被覆材１２Ｂ（第二の基材）を貼り合わせる。
【０１１５】
次いで、被覆材１２Ａ及び被覆材１２Ｂのうち活性エネルギー線を透過可能な被覆材側から活性エネルギー線を照射することにより、塗膜を硬化し、樹脂硬化物を形成する。その後、規定のサイズに切り出すことにより、図１に示す構成の波長変換部材を得ることができる。
【０１１６】
なお、被覆材１２Ａ及び被覆材１２Ｂのいずれも活性エネルギー線を透過可能でない場合には、被覆材１２Ｂを貼り合わせる前に活性エネルギー線を塗膜に照射し、樹脂硬化物を形成してもよい。
【０１１７】
［バックライトユニット］
本開示のバックライトユニットは、上述した本開示の波長変換部材と、光源とを備える。
【０１１８】
バックライトユニットとしては、色再現性を向上させる点から、多波長光源化されたものが好ましい。好ましい一態様としては、４３０ｎｍ〜４８０ｎｍの波長域に発光中心波長を有し、半値幅が１００ｎｍ以下である発光強度ピークを有する青色光と、５２０ｎｍ〜５６０ｎｍの波長域に発光中心波長を有し、半値幅が１００ｎｍ以下である発光強度ピークを有する緑色光と、６００ｎｍ〜６８０ｎｍの波長域に発光中心波長を有し、半値幅が１００ｎｍ以下である発光強度ピークを有する赤色光と、を発光するバックライトユニットを挙げることができる。なお、発光強度ピークの半値幅とは、ピーク高さの１／２の高さにおけるピーク幅を意味する。
【０１１９】
色再現性をより向上させる点から、バックライトユニットが発光する青色光の発光中心波長は、４４０ｎｍ〜４７５ｎｍの範囲であることが好ましい。同様の点から、バックライトユニットが発光する緑色光の発光中心波長は、５２０ｎｍ〜５４５ｎｍの範囲であることが好ましい。また、同様の点から、バックライトユニットが発光する赤色光の発光中心波長は、６１０ｎｍ〜６４０ｎｍの範囲であることが好ましい。
【０１２０】
また、色再現性をより向上させる点から、バックライトユニットが発光する青色光、緑色光、及び赤色光の各発光強度ピークの半値幅は、いずれも８０ｎｍ以下であることが好ましく、５０ｎｍ以下であることがより好ましく、４０ｎｍ以下であることが更に好ましく、３０ｎｍ以下であることが特に好ましく、２５ｎｍ以下であることが極めて好ましい。
【０１２１】
バックライトユニットの光源としては、例えば、４３０ｎｍ〜４８０ｎｍの波長域に発光中心波長を有する青色光を発光する光源を用いることができる。光源としては、例えば、ＬＥＤ（Ｌｉｇｈｔ  Ｅｍｉｔｔｉｎｇ  Ｄｉｏｄｅ）及びレーザーが挙げられる。青色光を発光する光源を用いる場合、波長変換部材は、少なくとも、赤色光を発光する量子ドット蛍光体Ｒ及び緑色光を発光する量子ドット蛍光体Ｇを含むことが好ましい。これにより、波長変換部材から発光される赤色光及び緑色光と、波長変換部材を透過した青色光とにより、白色光を得ることができる。
【０１２２】
また、バックライトユニットの光源としては、例えば、３００ｎｍ〜４３０ｎｍの波長域に発光中心波長を有する紫外光を発光する光源を用いることもできる。光源としては、例えば、ＬＥＤ及びレーザーが挙げられる。紫外光を発光する光源を用いる場合、波長変換部材は、量子ドット蛍光体Ｒ及び量子ドット蛍光体Ｇとともに、励起光により励起され青色光を発光する量子ドット蛍光体Ｂを含むことが好ましい。これにより、波長変換部材から発光される赤色光、緑色光、及び青色光により、白色光を得ることができる。
【０１２３】
本開示のバックライトユニットは、エッジライト方式であっても直下型方式であってもよい。
【０１２４】
エッジライト方式のバックライトユニットの概略構成の一例を図２に示す。但し、本開示のバックライトユニットは、図２の構成に限定されるものではない。また、図２における部材の大きさは概念的なものであり、部材間の大きさの相対的な関係はこれに限定されない。
【０１２５】
図２に示すバックライトユニット２０は、青色光ＬＢを出射する光源２１と、光源２１から出射された青色光ＬＢを導光して出射させる導光板２２と、導光板２２と対向配置される波長変換部材１０と、波長変換部材１０を介して導光板２２と対向配置される再帰反射性部材２３と、導光板２２を介して波長変換部材１０と対向配置される反射板２４とを備える。波長変換部材１０は、青色光ＬＢの一部を励起光として赤色光ＬＲ及び緑色光ＬＧを発光し、赤色光ＬＲ及び緑色光ＬＧと、励起光とならなかった青色光ＬＢとを出射する。この赤色光ＬＲ、緑色光ＬＧ、及び青色光ＬＢにより、再帰反射性部材２３から白色光ＬＷが出射される。
【０１２６】
［画像表示装置］
本開示の画像表示装置は、上述した本開示のバックライトユニットを備える。画像表示装置としては特に制限されず、例えば、液晶表示装置が挙げられる。
【０１２７】
液晶表示装置の概略構成の一例を図３に示す。但し、本開示の液晶表示装置は、図３の構成に限定されるものではない。また、図３における部材の大きさは概念的なものであり、部材間の大きさの相対的な関係はこれに限定されない。
【０１２８】
図３に示す液晶表示装置３０は、バックライトユニット２０と、バックライトユニット２０と対向配置される液晶セルユニット３１とを備える。液晶セルユニット３１は、液晶セル３２が偏光板３３Ａと偏光板３３Ｂとの間に配置された構成である。
【０１２９】
液晶セル３２の駆動方式は特に制限されず、ＴＮ（Ｔｗｉｓｔｅｄ  Ｎｅｍａｔｉｃ）方式、ＳＴＮ（Ｓｕｐｅｒ  Ｔｗｉｓｔｅｄ  Ｎｅｍａｔｉｃ）方式、ＶＡ（Ｖｉｒｔｉｃａｌ  Ａｌｉｇｎｍｅｎｔ）方式、ＩＰＳ（Ｉｎ−Ｐｌａｃｅ−Ｓｗｉｔｃｈｉｎｇ）方式、ＯＣＢ（Ｏｐｔｉｃａｌｌｙ  Ｃｏｍｐｅｎｓａｔｅｄ  Ｂｉｒｅｆｒｉｎｇｅｎｃｅ）方式等が挙げられる。
【０１３０】
［波長変換部材用樹脂組成物］
《第一実施形態》
本発明の第一実施形態に係る波長変換部材用樹脂組成物は、アルキレンオキシ基及び重合性反応基を有するアルキレンオキシ基含有化合物、多官能チオール化合物、（メタ）アリル化合物、量子ドット蛍光体及び分散質を含む。本実施形態の波長変換部材用樹脂組成物は、波長変換部材の製造に用いる。
本実施形態の波長変換部材用樹脂組成物は、アルキレンオキシ基含有化合物を含むため、粘度が高い樹脂組成物が得られる。これにより、各成分の混合物を撹拌してエマルションである波長変換部材用樹脂組成物を準備する際、凝集による分散質の合一が抑制されるため、分散質の高い分散性が維持されやすい。その結果、この波長変換部材用樹脂組成物を用いることにより、発光強度に優れる波長変換部材を得ることができる。
【０１３１】
また、本実施形態の波長変換部材用樹脂組成物は、前述の成分に加えて、（メタ）アクリル化合物、単官能チオール化合物、二官能以上のエポキシ化合物等の樹脂成分を含んでいてもよく、光重合開始剤、液状媒体、その他の成分等を含んでいてもよい。
本実施形態の波長変換部材用樹脂組成物に含まれ得る成分及びその含有率は、前述の本開示の波長変換部材の製造方法にて用いる樹脂組成物に含まれ得る各成分及びその含有率と同様であるため、その説明を省略する。
【０１３２】
本実施形態の波長変換部材用樹脂組成物は、粘度が３５００ｍＰａ・ｓ以上であることが好ましい。これにより、波長変換部材用樹脂組成物を準備する際、凝集による分散質の合一が好適に抑制されるため、分散質の高い分散性が好適に維持されやすく、発光強度により優れる波長変換部材を得ることができる。
波長変換部材用樹脂組成物の粘度の好ましい数値範囲は、前述の樹脂組成物と同様である。
【０１３３】
≪第二実施形態≫
本発明の第二実施形態に係る波長変換部材用樹脂組成物は、量子ドット蛍光体及び分散質を含み、かつ粘度が３５００ｍＰａ・ｓ以上であってもよい。
波長変換部材用樹脂組成物の粘度を３５００ｍＰａ・ｓ以上と比較的高い値にすることにより、各成分の混合物を撹拌してエマルションである波長変換部材用樹脂組成物を準備する際、凝集による分散質の合一が抑制されるため、分散質の高い分散性が維持されやすい。その結果、この波長変換部材用樹脂組成物を用いることにより、発光強度に優れる波長変換部材を得ることができる。
また、本実施形態の波長変換部材用樹脂組成物は、量子ドット蛍光体及び変性シリコーン以外に、アルキレンオキシ基及び重合性反応基を有するアルキレンオキシ基含有化合物、多官能チオール化合物、（メタ）アリル化合物、（メタ）アクリル化合物、単官能チオール化合物、二官能以上のエポキシ化合物等の樹脂成分を含んでいてもよく、光重合開始剤、液状媒体、その他の成分等を含んでいてもよい。
なお、本実施形態の波長変換部材用樹脂組成物について、前述の第一実施形態と共通する事項については、その説明を省略する。
【０１３４】
［樹脂硬化物］
本開示の樹脂硬化物は、前述の波長変換部材用樹脂組成物を硬化させたものである。前述の波長変換部材用樹脂組成物を硬化させる条件、樹脂硬化物の好ましい物性値等は、前述の本開示の波長変換部材の製造方法の項目にて説明した通りである。
【実施例】
【０１３５】
以下、本発明を実施例により具体的に説明するが、本発明はこれらの実施例に限定されるものではない。【０１３６】
＜合成例１＞
温度計、撹拌装置、窒素導入管、及び真空配管を備えた反応容器に、ペンタエリスリトールテトラキス（３−メルカプトプロピオネート）（エバンスケメテックス社、ＰＥＭＰ）を１７４．０ｇ量り取り、回転速度２００回／分で撹拌しながら真空ポンプを用いて反応容器内を減圧し、３０分間保持した。その後、あらかじめ５５℃〜６５℃で加温して溶解したトリス（２−アクリロイルオキシエチル）イソシアヌレート（日立化成株式会社、ファンクリルＦＡ−７３１Ａ）を２６．０ｇ配合し、３０分間撹拌した。続いて、触媒としてトリエチルアミン０．２５ｇを添加し、２時間にわたって反応させた。赤外分光分析測定によりアクリロイル基の吸収ピークが消失したことを確認して反応を終了し、チオエーテルオリゴマー（重量平均分子量：４６００）を得た。【０１３７】
なお、重量平均分子量は、ゲルパーミエーションクロマトグラフィーを用いて、下記の装置及び測定条件により、標準ポリスチレンの検量線を使用して換算することによって決定した値である。検量線の作成にあたっては、標準ポリスチレンとして５サンプルセット（ＰＳｔＱｕｉｃｋ  ＭＰ−Ｈ、ＰＳｔＱｕｉｃｋ  Ｂ［東ソー株式会社、商品名］）を用いた。
装置：高速ＧＰＣ装置  ＨＬＣ−８３２０ＧＰＣ（検出器：示差屈折計）（東ソー株式会社、商品名）
使用溶媒：テトラヒドロフラン（ＴＨＦ）
カラム：カラムＴＳＫＧＥＬ  ＳｕｐｅｒＭｕｌｔｉｐｏｒｅ  ＨＺ−Ｈ（東ソー株式会社、商品名）
カラムサイズ：カラム長１５ｃｍ、カラム内径４．６ｍｍ
測定温度：４０℃
流量：０．３５ｍＬ／分
試料濃度：１０ｍｇ／ＴＨＦ５ｍＬ
注入量：２０μＬ【０１３８】
＜実施例１〜５並びに比較例１及び２＞
（波長変換部材用樹脂組成物の調製）
表１に示す各成分を同表に示す配合量（単位：質量部）で混合することにより、実施例１〜５並びに比較例１及び２の波長変換部材用樹脂組成物をそれぞれ調製した。表１中の「−」は未配合を意味する。
なお、（メタ）アリル化合物としては、トリアリルイソシアヌレート（日本化成株式会社、タイク）を用いた。また、アルキレンオキシ基含有化合物としてはエトキシ化ビスフェノールＡ型ジアクリレート（新中村化学工業株式会社、ＮＫエステル  ＡＢＥ−３００、ＮＫエステル  Ａ−ＢＰＥ−１０、ＮＫエステル  Ａ−ＢＰＥ−３０）を用いた。また、光重合開始剤としては、２，４，６−トリメチルベンゾイルジフェニルホスフィンオキサイド（株式会社ソート、ＳＢ−ＰＩ  ７１８）を用いた。また、量子ドット蛍光体としては、ＣｄＳｅ／ＺｎＳ（コア／シェル）分散液（Ｎａｎｏｓｙｓ社製、Ｇｅｎ２  ＱＤ  Ｃｏｎｃｅｎｔｒａｔｅ、分散媒：アミノ変性シリコーン)を用いた。【０１３９】
【表１】
2019064587.tif 000003
【０１４０】
（粘度の測定）
上記で得られた各波長変換部材用樹脂組成物について、粘度を測定した。
各波長変換部材用樹脂組成物の粘度は２５℃にてＶＩＳＣＯＭＥＴＥＲ（東機産業株式会社）を用いて求めた。
結果を表２に示す。【０１４１】
【表２】
2019064587.tif 000004
【０１４２】
（波長変換部材の製造）
上記で得られた各波長変換部材用樹脂組成物を被覆材である厚み１２０μｍのバリアフィルム（大日本印刷株式会社、ＦＦ１ＣＭ）上にそれぞれ塗布して塗膜を形成した。この塗膜上に被覆材である厚み１２０μｍのバリアフィルム（大日本印刷株式会社、ＦＦ１ＣＭ）を貼り合わせ、紫外線照射装置（アイグラフィックス株式会社）を用いて紫外線を塗膜に照射（照射量：１０００ｍＪ／ｃｍ２）することにより、樹脂硬化物の両面に被覆材が配置された波長変換部材をそれぞれ得た。【０１４３】
＜評価＞
上記で得られた各波長変換部材について、以下に示す各項目の測定及び評価した。
結果を表３に示す。【０１４４】
（全光線透過率及びヘーズ）
上記で得られた各波長変換部材を、幅５０ｍｍ、長さ５０ｍｍの寸法に裁断して評価用サンプルを得た。そして、濁度計（日本電色工業株式会社、ＮＨＤ−２０００）を用いて、ＪＩＳ  Ｋ  ７１３６：２０００の測定法に準拠して、評価用サンプルの全光線透過率及びヘーズを測定した。なお、評価用サンプルのヘーズは、下記式に従って求めた。
ヘーズ（％）＝（Ｔｄ／Ｔｔ）×１００
Ｔｄ：拡散透過率
Ｔｔ：全光線透過率【０１４５】
（Ｗｈｉｔｅ  Ｐｏｉｎｔ及び輝度）
上記で得られた各波長変換部材を、幅１００ｍｍ、長さ１００ｍｍの寸法に裁断して評価用サンプルを得た。そして、輝度計ＰＲ−６５５（フォトリサーチ社)を用いて、評価用サンプルのＷｈｉｔｅ  Ｐｏｉｎｔ及び輝度を測定した。輝度計は、上部に光学特性を認識するカメラユニットが設置され、かつ、レンズ下の箇所に、ブラックマスク、ＢＥＦ（輝度上昇フィルム：Ｂｒｉｇｈｔｎｅｓｓ  Ｅｎｈａｎｃｅｍｅｎｔ  Ｆｉｌｍ）板、拡散板及びＬＥＤ光源を有しており、ＢＥＦ板と拡散板との間に測定用サンプルをセットして、評価用サンプルのＷｈｉｔｅ  Ｐｏｉｎｔ及び輝度を測定した。【０１４６】
（島部の径の平均値及び標準偏差）
上記で得られた各波長変換部材を、光学顕微鏡で観察し、樹脂硬化物中のアミノ変性シリコーンにより形成された島部の径について、平均値及び標準偏差を求めた。具体的には、光学顕微鏡で無差別に選ばれた島部の径を１００点測定し、その際の平均値及びＳＴＤＥＶ関数から求められる標準偏差を算出した。【０１４７】
（耐湿熱性）
上記で得られた各波長変換部材を、幅１００ｍｍ、長さ１００ｍｍの寸法に裁断した後、６５℃９５％ＲＨ（相対湿度）の恒温恒湿槽に投入して５００時間静置し、下記式に従って波長変換部材の相対発光強度保持率を算出した。
相対発光強度保持率：（ＲＬｂ／ＲＬａ）×１００
ＲＬａ：初期相対発光強度
ＲＬｂ：６５℃９５％ＲＨ×５００時間後の相対発光強度
そして、以下の評価基準に従い、各波長変換部材の耐湿熱性を評価した。
−評価基準−
Ａ：相対発光強度保持率：９０％以上
Ｂ：相対発光強度保持率：８０％以上９０％未満
Ｃ：相対発光強度保持率：８０％未満【０１４８】
（ガラス転移温度）
上記で得られた各波長変換部材のバリアフィルムを剥離し、幅５ｍｍ、長さ４０ｍｍの寸法に裁断して評価用硬化物を得た。そして、広域動的粘弾性測定装置（Ｒｈｅｏｍｅｔｒｉｃ  Ｓｃｉｅｎｔｉｆｉｃ社、Ｓｏｌｉｄ  Ａｎａｌｙｚｅｒ  ＲＳＡ−ＩＩＩ）を用いて、「引張モード、チャック間距離：２５ｍｍ、周波数：１０Ｈｚ、測定温度範囲：−２０℃〜１８０℃、昇温速度：１０℃／分」の条件で、評価用硬化物の貯蔵弾性率（Ｅ’）及び損失弾性率（Ｅ’’）を測定し、その比から損失正接（ｔａｎδ）を求め、損失正接（ｔａｎδ）のピークトップ部分の温度からガラス転移温度（Ｔｇ）を求めた。【０１４９】
【表３】
2019064587.tif 000005
【０１５０】
表３から分かるように、実施例１〜５における波長変換部材は、比較例１及び２の波長変換部材と比較して、島部の径の平均値及び標準偏差が小さく、Ｗｈｉｔｅ  Ｐｏｉｎｔ及び輝度に優れていた。【０１５１】
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【図１】
2019064587.tif 000006
【図２】
2019064587.tif 000007
【図３】
2019064587.tif 000008
【国際調査報告】
2019064587.tif 000009
2019064587.tif 000010
2019064587.tif 000011
2019064587.tif 000012